(57)【要約】【課題】防食膜及び防食塗料において、１０ｎｍ〜３００ｎｍの範囲内の外径を有するシリカ殻からなる立方体状形態の中空粒子の絶縁性を利用して、独立気孔で水が沁み込む恐れがなく、塗膜の厚さを２０μｍ以下まで薄くしても優れた防食性が得られること。【解決手段】防食膜付き試験片１は、長さ１５０ｍｍ、幅７０ｍｍ、厚さ５ｍｍのアルミニウム板２の表面の酸化膜をサンドブラストで除去した後に、イソシアネート−アクリル系塗料に５０ｎｍ〜１００ｎｍの範囲内の外径を有する平均粒径８０ｎｍのシリカ殻からなる立方体状形態の中空粒子４及び亜鉛粉末粒子５を均一に分散させてなる防食塗料をスプレー塗装して焼付け乾燥して、塗膜６中に中空粒子４及び亜鉛粉末粒子５を均一に分散させて防食膜３を形成した。防食膜３の比誘電率は２．５と充分に小さく、キャス試験を実施したところ防食膜付き試験片１は２４０時間経過しても異常が全く発生しなかった。【選択図】図１
2008127470.tif 000002
【特許請求の範囲】
【請求項１】
アルミニウム、亜鉛、アルミニウムと亜鉛の合金からなる群より選ばれた金属の粒子と、１０ｎｍ〜３００ｎｍの範囲内の外径を有するシリカ殻からなる中空粒子を有機樹脂バインダーまたは無機高分子バインダーまたは有機無機複合バインダー中に均一に分散してなることを特徴とする防食膜。
【請求項２】
マグネシウム系金属の表面を陽極酸化による酸化物層で被覆し、前記酸化物層の表面をアルミニウム系、チタン系またはジルコニウム系のカップリング剤で変性した変性樹脂及び１０ｎｍ〜３００ｎｍの範囲内の外径を有するシリカ殻からなる中空粒子を有機樹脂バインダーまたは無機高分子バインダーまたは有機無機複合バインダー中に均一に分散してなる層で被覆したことを特徴とする防食膜。
【請求項３】
アルミニウムまたはアルミニウム合金の表面に形成された防食膜であって、
コロイド状シリカとオルガノアルコキシシラン部分加水分解縮合物と不飽和エチレン単量体の重合体または共重合体と、１０ｎｍ〜３００ｎｍの範囲内の外径を有するシリカ殻からなる中空粒子とを、有機樹脂バインダーまたは無機高分子バインダーまたは有機無機複合バインダー中に均一に分散してなることを特徴とする防食膜。
【請求項４】
前記シリカ殻からなる中空粒子が、立方体状形態を有することを特徴とする請求項１乃至請求項３のいずれか１つに記載の防食膜。
【請求項５】
前記シリカ殻からなる中空粒子が、２０ｎｍ〜１５０ｎｍの範囲内の外径を有することを特徴とする請求項１乃至請求項４のいずれか１つに記載の防食膜。
【請求項６】
前記シリカ殻からなる中空粒子が、前記有機樹脂バインダーまたは前記無機高分子バインダーまたは前記有機無機複合バインダーに対して、固形分で４重量％〜１５重量％の割合で混合されていることを特徴とする請求項１乃至請求項５のいずれか１つに記載の防食膜。
【請求項７】
前記シリカ殻からなる中空粒子の表面にイソシアネート系の表面改質剤を付加させたことを特徴とする請求項１乃至請求項６のいずれか１つに記載の防食膜。
【請求項８】
水溶性三価クロム化合物と、水溶性フッ化物と、亜鉛−アルミニウム合金粉末と、グリコール類及び／またはセルロース類とを含有する金属防食用被覆組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項９】
前記金属防食用被覆組成物が、水１００重量部に対して前記水溶性三価クロム化合物をＣｒ2 Ｏ3 換算で０．２重量部〜１０重量部、前記水溶性フッ化物をフッ素イオン換算で０．０１重量部〜０．５重量部、前記亜鉛−アルミニウム合金粉末を５重量部〜５０重量部、前記グリコール類及び／または前記セルロース類を５重量部〜３０重量部含有し、ｐＨが３．０〜７．０の範囲内にあることを特徴とする請求項８に記載の防食塗料。
【請求項１０】
水溶性クロム酸化合物と、亜鉛粉末・アルミニウム粉末・亜鉛合金粉末・アルミニウム合金粉末からなる群より選択される少なくとも一種の金属粉末の表面に高級脂肪酸塩をコーティングしてなる金属成分と、前記高級脂肪酸塩を分解可能な酸化剤と、グリコール系化合物及び／またはα−ヒドロキシケトンと、水及び／または水溶性有機溶媒とを含有してなる防食被覆組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１１】
フッ化珪素塩・フッ化チタン塩・フッ化ジルコニウム塩から選ばれる少なくとも１種のフッ化物塩と、全てが加水分解性基によって置換されたシリコンモノマー・チタンモノマー・ジルコニウムモノマーから選ばれる少なくとも１種の加水分解性モノマー及び／またはその低縮合物とを反応させてなる無機膜形成用塗布剤と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１２】
アクリル樹脂、アミノ樹脂、及びリン酸基と水添ビスフェノール骨格の構造を有するアクリル樹脂とを含有する塗料組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１３】
アクリル樹脂、エポキシ樹脂、ブロックポリイソシアネート化合物、粉末シリカ及び架橋性重合体粒子を含有する防食塗料組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１４】
ウレタン変性エポキシ樹脂、メラミン樹脂、ブロックイソシアネート樹脂、鉛及びクロムを含まない防錆顔料を含有する防錆プライマーと、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１５】
リン酸、縮合リン酸またはそれらの塩の少なくとも１種と、ジルコニウム塩またはチタン塩の少なくとも１種と、フッ化物と、亜リン酸、次亜リン酸またはそれらの塩の少なくとも１種とを含有するアルミニウム系金属表面処理用組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１６】
ベンゾトリアゾール系化合物、脂肪族アミン及び／または第四アンモニウム化合物、及びアルコキシシランからなる防食用組成物を非水系溶剤を溶媒として配合してなる銅材用防食剤組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１７】
フッ化水素及び／またはフッ化アンモニウム、環状アミン、アルキレンアミン及び／またはアルカノールアミンからなる防食用組成物を含有する水性防食用組成物と、
１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなることを特徴とする防食塗料。
【請求項１８】
塩化セリウム（ＣｅＣｌ3 ）と、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項１９】
ポリアニリンと、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項２０】
金属セレン（Ｓｅ）及び／またはセレン化亜鉛（ＺｎＳｅ）と、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項２１】
鱗片状亜鉛粉末粒子とその粒子表面に付加された疎水基を有するシラン化合物とからなる防錆塗料用鱗片状亜鉛粉末と、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項２２】
亜鉛粉末粒子と、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項２３】
ピリジニウム化合物と、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項２４】
エピハロヒドリン変性ポリアミド、またはエピハロヒドリン変性ポリアミド及びベンゾトリアゾールと、１０ｎｍ〜３００ｎｍの範囲内の外径を有するシリカ殻からなる中空粒子とを、有機樹脂塗料または無機高分子塗料または有機無機複合塗料中に均一に分散してなることを特徴とする防食塗料。
【請求項２５】
前記防食用組成物、前記塩化セリウム、前記ポリアニリン、前記金属セレン及び／または前記セレン化亜鉛、前記シリカ微粒子、前記防錆塗料用鱗片状亜鉛粉末、前記亜鉛粉末粒子、前記ピリジニウム化合物、前記エピハロヒドリン変性ポリアミドまたは前記エピハロヒドリン変性ポリアミド及び前記ベンゾトリアゾールのいずれかと、前記シリカ殻からなる中空粒子との前記防食塗料全体に対する合計含有量は１５重量％〜３０重量％であり、前記有機樹脂塗料または前記無機高分子塗料または前記有機無機複合塗料の含有量は７０重量％〜８５重量％であることを特徴とする請求項１６乃至請求項２４のいずれか1つに記載の防食塗料。
【請求項２６】
前記有機樹脂塗料または前記無機高分子塗料または前記有機無機複合塗料は透明であることを特徴とする請求項８乃至請求項２５のいずれか1つに記載の防食塗料。
【請求項２７】
前記シリカ殻からなる中空粒子が、立方体状形態を有することを特徴とする請求項８乃至請求項２６のいずれか1つに記載の防食塗料。
【請求項２８】
前記シリカ殻からなる中空粒子が、２０ｎｍ〜１５０ｎｍの外径を有することを特徴とする請求項８乃至請求項２７のいずれか1つに記載の防食塗料。
【請求項２９】
前記シリカ殻からなる中空粒子が、前記有機樹脂塗料または前記無機高分子塗料または前記有機無機複合塗料に対して、固形分で４重量％〜１５重量％の割合で混合されていることを特徴とする請求項８乃至請求項２８のいずれか１つに記載の防食膜。
【請求項３０】
前記シリカ殻からなる中空粒子の表面にイソシアネート系の表面改質剤を付加させたことを特徴とする請求項８乃至請求項２９のいずれか１つに記載の防食塗料。
【発明の詳細な説明】
【技術分野】
【０００１】
本発明は、金属粒子等をインヒビターとして用いた防食膜と、１０ｎｍから３００ｎｍまでの範囲の外径を有するシリカ殻からなる中空粒子、特にシリカ殻からなる立方体状形態の中空粒子の絶縁性及び透明性を利用した防食膜とを併用してなる防食膜、及び金属粒子等をインヒビターとして用いた防食塗料と、１０ｎｍから３００ｎｍまでの範囲の外径を有するシリカ殻からなる中空粒子、特にシリカ殻からなる立方体状形態の中空粒子の絶縁性及び透明性を利用した防食塗料とを混合してなる防食膜及び防食塗料に関するものであって、更に高い防食性能を得ることができる防食膜及び防食塗料に関するものである。
【背景技術】
【０００２】
従来、アルミホイール等のアルミニウム合金を始めとする金属表面の保護処理方法としては、クロメート処理、特にイエロークロメート処理と呼ばれるクロム酸クロメート処理が行われてきた。イエロークロメート処理においては、クロム酸またはクロム酸塩の１種以上及びフッ化物を含み、有機酸・無機酸でｐＨを調整した強酸性溶液中でアルミニウム等の表面を処理し、皮膜を形成する。このイエロークロメート皮膜は、１μｍ以下の薄膜で十分な防錆・防食効果を発揮する。
【０００３】
しかし、近年、クロメート処理、特にイエロークロメート処理で処理溶液中や皮膜中に含有される有毒な六価クロムの自然環境破壊や人体への有害性が問題となっており、六価クロムを使用しないアルミニウム等の表面処理方法が要請されている。このような要求に対して、膜厚を厚くできるとともに塗料の焼成温度が余り高くなくて済むため、有機（合成樹脂）系塗膜が使用されてきたが、有機系塗膜には、金属表面との密着性が良くないため金属に錆が生じ易く、また汚れとの密着性が良いため塗膜表面に付着した汚れを落とし難く塗膜の美観が損なわれるという不具合があった。
【０００４】
そこで、このような不具合を解決するために、特許文献１においては、コロイド状シリカとオルガノアルコキシシラン部分加水分解縮合物と不飽和エチレン単量体の重合体または共重合体を主成分とする、金属部材の塗膜構造の発明について開示している。また、特許文献２においては、特定のアクリル樹脂・エポキシ樹脂・ブロックポリイソシアネート化合物・粉末シリカ及び架橋性重合体粒子を主成分とするプライマーと、同上の各成分を主成分とする厚膜プライマーとからなる、透明な防食性厚膜塗料組成物の発明について開示している。
【０００５】
しかし、これらの特許文献１及び特許文献２に記載の塗料組成物においても、有機化合物を使用しているため、乾燥しても塗膜が軟らかく、飛んでくる小石等からアルミホイールを守るため、４工程〜５工程の塗装→乾燥→塗装→乾燥を繰り返して２００μｍ程度の厚さまで保護塗装を行っており、塗装工程に長時間を要し、塗装ラインの長さも長くなり、コストも高くなる。さらに、保護塗装の硬度は鉛筆硬度でＨ程度であり、大変摩擦に弱いものであった。
【０００６】
そこで、本発明者らは、特許文献３において、塗装工程を短縮することによって塗装ラインも短くでき、低コスト化を図ることができるとともに、アルミニウム活性面と塗料成分とを直接結合させることができ、さらに表面硬度を向上させることができるアルミニウム表面の塗装方法及びアルミニウム用塗料の発明について開示している。
【特許文献１】特公平７−７７７７７号公報
【特許文献２】特開平６−５７１７７号公報
【特許文献３】特開２００４−１５４７５７号公報
【発明の開示】
【発明が解決しようとする課題】
【０００７】
しかしながら、上記特許文献３に記載の技術においては、ポリイソシアネートとコロイダルシリカの反応塗料を使用しているため微細な連続気孔が形成されており、これらの連続気孔を伝って水が沁み込む恐れがあり、防食性が完全ではなかった。また、コロイダルシリカの粒径は約１０ｎｍ〜約２０ｎｍと微小であるため、塗膜の厚さを４０μｍ程度まで薄くすることができたが、防食膜のさらなる薄膜化の要請があった。
【０００８】
そこで、本発明は、シリカ殻からなる中空粒子が分布している部分においては水が沁み込むのを確実に防止し、金属粒子等のインヒビターが分布している部分においては水が沁み込んできてもインヒビターの作用によって水の浸入を食い止めることによって、極めて優れた防食性能を有する防食膜及び防食塗料を提供することを課題とするものである。
【課題を解決するための手段】
【０００９】
請求項１の発明にかかる防食膜は、アルミニウム、亜鉛、アルミニウムと亜鉛の合金からなる群より選ばれた金属の粒子と、１０ｎｍ〜３００ｎｍの範囲内の外径を有するシリカ殻からなる中空粒子を有機樹脂バインダーまたは無機高分子バインダーまたは有機無機複合バインダー中に均一に分散してなるものである。ここで、有機樹脂バインダーとしてはイソシアネート−アクリル系バインダー等があり、無機高分子バインダーとしてはアルキルシリケート加水分解バインダー等があり、有機無機複合バインダーとしてはコロイダルシリカとブロックイソシアネートの混合物等がある。
【００１０】
請求項２の発明にかかる防食膜は、マグネシウム系金属の表面を陽極酸化による酸化物層で被覆し、前記酸化物層の表面をアルミニウム系、チタン系またはジルコニウム系のカップリング剤で変性した変性樹脂及び１０ｎｍ〜３００ｎｍの範囲内の外径を有するシリカ殻からなる中空粒子を有機樹脂バインダーまたは無機高分子バインダーまたは有機無機複合バインダー中に均一に分散してなる層で被覆したものである。
【００１１】
請求項３の発明にかかる防食膜は、アルミニウムまたはアルミニウム合金の表面に形成された防食膜であって、コロイド状シリカとオルガノアルコキシシラン部分加水分解縮合物と不飽和エチレン単量体の重合体または共重合体と、１０ｎｍ〜３００ｎｍの範囲内の外径を有するシリカ殻からなる中空粒子とを、有機樹脂バインダーまたは無機高分子バインダーまたは有機無機複合バインダー中に均一に分散してなるものである。
【００１２】
請求項４の発明にかかる防食膜は、請求項１乃至請求項３のいずれか１つの構成において、前記シリカ殻からなる中空粒子が、立方体状形態を有するものである。
【００１３】
請求項５の発明にかかる防食膜は、請求項１乃至請求項４のいずれか１つの構成において、前記シリカ殻からなる中空粒子が、２０ｎｍ〜１５０ｎｍの範囲内の外径を有するものである。
【００１４】
請求項６の発明にかかる防食膜は、請求項１乃至請求項５のいずれか１つの構成において、前記シリカ殻からなる中空粒子が、前記有機樹脂バインダーまたは前記無機高分子バインダーまたは前記有機無機複合バインダーに対して、固形分で４重量％〜１５重量％の割合で混合されているものである。
【００１５】
請求項７の発明にかかる防食膜は、請求項１乃至請求項６のいずれか１つの構成において、前記シリカ殻からなる中空粒子の表面にイソシアネート系の表面改質剤を付加させたものである。ここで、「イソシアネート系の表面改質剤」とは、イソシアネート基（−Ｎ＝Ｃ＝Ｏ）を１つ以上もった化合物からなる表面改質剤を意味する。
【００１６】
請求項８の発明にかかる防食塗料は、水溶性三価クロム化合物と、水溶性フッ化物と、亜鉛−アルミニウム合金粉末と、グリコール類及び／またはセルロース類とを含有する金属防食用被覆組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。ここで、有機樹脂塗料としてはイソシアネート−アクリル系塗料等があり、無機高分子塗料としてはアルキルシリケート加水分解塗料等があり、有機無機複合塗料としてはコロイダルシリカとブロックイソシアネートの混合物等がある。
【００１７】
請求項９の発明にかかる防食塗料は、請求項８の構成において、前記金属防食用被覆組成物は、水１００重量部に対して前記水溶性三価クロム化合物をＣｒ2 Ｏ3 換算で０．２重量部〜１０重量部、前記水溶性フッ化物をフッ素イオン換算で０．０１重量部〜０．５重量部、前記亜鉛−アルミニウム合金粉末を５重量部〜５０重量部、前記グリコール類及び／または前記セルロース類を５重量部〜３０重量部含有し、ｐＨが３．０〜７．０の範囲内にあるものである。
【００１８】
請求項１０の発明にかかる防食塗料は、水溶性クロム酸化合物と、亜鉛粉末・アルミニウム粉末・亜鉛合金粉末・アルミニウム合金粉末からなる群より選択される少なくとも一種の金属粉末の表面に高級脂肪酸塩をコーティングしてなる金属成分と、前記高級脂肪酸塩を分解可能な酸化剤と、グリコール系化合物及び／またはα−ヒドロキシケトンと、水及び／または水溶性有機溶媒とを含有してなる防食被覆組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００１９】
請求項１１の発明にかかる防食塗料は、フッ化珪素塩・フッ化チタン塩・フッ化ジルコニウム塩から選ばれる少なくとも１種のフッ化物塩と、全てが加水分解性基によって置換されたシリコンモノマー・チタンモノマー・ジルコニウムモノマーから選ばれる少なくとも１種の加水分解性モノマー及び／またはその低縮合物とを反応させてなる無機膜形成用塗布剤と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２０】
請求項１２の発明にかかる防食塗料は、アクリル樹脂、アミノ樹脂、及びリン酸基と水添ビスフェノール骨格の構造を有するアクリル樹脂とを含有する塗料組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２１】
請求項１３の発明にかかる防食塗料は、アクリル樹脂、エポキシ樹脂、ブロックポリイソシアネート化合物、粉末シリカ及び架橋性重合体粒子を含有する防食塗料組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２２】
請求項１４の発明にかかる防食塗料は、ウレタン変性エポキシ樹脂、メラミン樹脂、ブロックイソシアネート樹脂、鉛及びクロムを含まない防錆顔料を含有する防錆プライマーと、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２３】
請求項１５の発明にかかる防食塗料は、リン酸、縮合リン酸またはそれらの塩の少なくとも１種と、ジルコニウム塩またはチタン塩の少なくとも１種と、フッ化物と、亜リン酸、次亜リン酸またはそれらの塩の少なくとも１種とを含有するアルミニウム系金属表面処理用組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２４】
請求項１６の発明にかかる防食塗料は、ベンゾトリアゾール系化合物、脂肪族アミン及び／または第四アンモニウム化合物、及びアルコキシシランからなる防食用組成物を非水系溶剤を溶媒として配合してなる銅材用防食剤組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２５】
請求項１７の発明にかかる防食塗料は、フッ化水素及び／またはフッ化アンモニウム、環状アミン、アルキレンアミン及び／またはアルカノールアミンからなる防食用組成物を含有する水性防食用組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなるものである。
【００２６】
請求項１８の発明にかかる防食塗料は、塩化セリウム（ＣｅＣｌ3 ）と、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００２７】
請求項１９の発明にかかる防食塗料は、ポリアニリンと、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００２８】
請求項２０の発明にかかる防食塗料は、金属セレン（Ｓｅ）及び／またはセレン化亜鉛（ＺｎＳｅ）と、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００２９】
請求項２１の発明にかかる防食塗料は、鱗片状亜鉛粉末粒子とその粒子表面に付加された疎水基を有するシラン化合物とからなる防錆塗料用鱗片状亜鉛粉末と、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００３０】
請求項２２の発明にかかる防食塗料は、亜鉛粉末粒子と、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００３１】
請求項２３の発明にかかる防食塗料は、ピリジニウム化合物と、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００３２】
請求項２４の発明にかかる防食塗料は、エピハロヒドリン変性ポリアミド、またはエピハロヒドリン変性ポリアミド及びベンゾトリアゾールと、１０ｎｍ〜３００ｎｍの範囲内の外径を有するシリカ殻からなる中空粒子とを、有機樹脂塗料または無機高分子塗料または有機無機複合塗料中に均一に分散してなるものである。
【００３３】
請求項２５の発明にかかる防食塗料は、請求項１６乃至請求項２４のいずれか1つの構成において、前記防食用組成物、前記塩化セリウム、前記ポリアニリン、前記金属セレン及び／または前記セレン化亜鉛、前記シリカ微粒子、前記防錆塗料用鱗片状亜鉛粉末、前記亜鉛粉末粒子、前記ピリジニウム化合物、前記エピハロヒドリン変性ポリアミドまたは前記エピハロヒドリン変性ポリアミド及び前記ベンゾトリアゾールのいずれかと、前記シリカ殻からなる中空粒子との前記防食塗料全体に対する合計含有量は１５重量％〜３０重量％であり、前記有機樹脂塗料または前記無機高分子塗料または前記有機無機複合塗料の含有量は７０重量％〜８５重量％であるものである。
【００３４】
請求項２６の発明にかかる防食塗料は、請求項８乃至請求項２５のいずれか1つの構成において、前記有機樹脂塗料または前記無機高分子塗料または前記有機無機複合塗料は透明であるものである。
【００３５】
請求項２７の発明にかかる防食塗料は、請求項８乃至請求項２６のいずれか1つの構成において、前記シリカ殻からなる中空粒子が、立方体状形態を有するものである。
【００３６】
請求項２８の発明にかかる防食塗料は、請求項８乃至請求項２７のいずれか1つの構成において、前記シリカ殻からなる中空粒子が、２０ｎｍ〜１５０ｎｍの外径を有するものである。
【００３７】
請求項２９の発明にかかる防食塗料は、請求項８乃至請求項２８のいずれか1つの構成において、前記シリカ殻からなる中空粒子が、前記有機樹脂塗料または前記無機高分子塗料または前記有機無機複合塗料に対して、固形分で４重量％〜１５重量％の割合で混合されているものである。
【００３８】
請求項３０の発明にかかる防食塗料は、請求項８乃至請求項２９のいずれか1つの構成において、前記シリカ殻からなる中空粒子の表面にイソシアネート系の表面改質剤を付加させたものである。
【発明の効果】
【００３９】
請求項１の発明にかかる防食膜は、アルミニウム、亜鉛、アルミニウムと亜鉛の合金からなる群より選ばれた金属の粒子と、１０ｎｍ〜３００ｎｍの範囲内の外径を有するシリカ殻からなる中空粒子を有機樹脂バインダーまたは無機高分子バインダーまたは有機無機複合バインダー中に均一に分散してなる。ここで、有機樹脂バインダーとしてはイソシアネート−アクリル系バインダー等があり、無機高分子バインダーとしてはアルキルシリケート加水分解バインダー等があり、有機無機複合バインダーとしてはコロイダルシリカとブロックイソシアネートの混合物等がある。
【００４０】
ここで、シリカ殻からなる中空粒子は、例えば、微結晶で立方体状形態のコロイド状炭酸カルシウムの表面に、シリコンアルコキシドの加水分解反応によって生成するシリカを析出させた後、酸処理することによってシリカ層内部の炭酸カルシウムを溶解させて、脱水した後に４００℃〜８００℃で焼成処理して溶解した炭酸カルシウムが流出した孔を塞ぐことによって製造される。
【００４１】
ここで、１０ｎｍ〜３００ｎｍの範囲内の外径を有するシリカ殻からなる中空粒子を有機樹脂（ポリエステル樹脂）中に均一分散させたものは約２．０〜約３．０の比誘電率を有するものであるから、有機樹脂の中でも比誘電率が小さいエポキシ樹脂（比誘電率約４．０）よりもさらに比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００４２】
更に、シリカ殻からなる中空粒子を有機樹脂バインダーまたは無機高分子バインダー中または有機無機複合バインダーに均一に分散してなる防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００４３】
これに加えて、シリカ殻からなる中空粒子が分布していない部分には、アルミニウム・亜鉛・アルミニウムと亜鉛の合金、からなる群より選ばれた金属の粒子が存在しているため、水が沁み込んできても金属の粒子がインヒビターとして作用して、水の浸入を食い止めるので、極めて優れた防食性能を有する防食膜となる。
【００４４】
このようにして、シリカ殻からなる中空粒子が分布している部分においては水が沁み込むのを確実に防止し、金属粒子等のインヒビターが分布している部分においては水が沁み込んできてもインヒビターの作用によって水の浸入を食い止めることによって、極めて優れた防食性能を有する防食膜となる。
【００４５】
請求項２の発明にかかる防食膜は、マグネシウム系金属の表面を陽極酸化による酸化物層で被覆し、酸化物層の表面をアルミニウム系、チタン系またはジルコニウム系のカップリング剤で変性した変性樹脂及び１０ｎｍ〜３００ｎｍの範囲内の外径を有するシリカ殻からなる中空粒子を有機樹脂バインダーまたは無機高分子バインダーまたは有機無機複合バインダー中に均一に分散してなる層で被覆したものである。
【００４６】
ここで、１０ｎｍ〜３００ｎｍの範囲内の外径を有するシリカ殻からなる中空粒子は空隙率が高いため、これを有機樹脂バインダーまたは無機高分子バインダー中または有機無機複合バインダーに均一に分散してなる防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００４７】
更に、シリカ殻からなる中空粒子を有機樹脂バインダーまたは無機高分子バインダー中または有機無機複合バインダーに均一に分散してなる防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００４８】
これに加えて、シリカ殻からなる中空粒子が分布していない部分は、マグネシウム系金属の表面を陽極酸化してなる陽極酸化皮膜で被覆されているため、水が沁み込んできても陽極酸化皮膜がインヒビターとして作用して、水の浸入を食い止めるので、極めて優れた防食性能を有するマグネシウム系金属の防食膜となる。
【００４９】
このようにして、シリカ殻からなる中空粒子が分布している部分においては水が沁み込むのを確実に防止し、陽極酸化皮膜で被覆されている部分においては水が沁み込んできてもインヒビターの作用によって水の浸入を食い止めることによって、極めて優れた防食性能を有する防食膜となる。
【００５０】
請求項３の発明にかかる防食膜は、アルミニウムまたはアルミニウム合金の表面に形成された防食膜であって、コロイド状シリカとオルガノアルコキシシラン部分加水分解縮合物と不飽和エチレン単量体の重合体または共重合体と、１０ｎｍ〜３００ｎｍの範囲内の外径を有するシリカ殻からなる中空粒子とを、有機樹脂バインダーまたは無機高分子バインダーまたは有機無機複合バインダー中に均一に分散してなる。
【００５１】
ここで、１０ｎｍ〜３００ｎｍの範囲内の外径を有するシリカ殻からなる中空粒子を有機樹脂バインダーまたは無機高分子バインダー中または有機無機複合バインダーに均一に分散してなる防食膜は、上述の如く空隙率が高く、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００５２】
更に、シリカ殻からなる中空粒子を有機樹脂バインダーまたは無機高分子バインダー中または有機無機複合バインダーに均一に分散してなる防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００５３】
これに加えて、シリカ殻からなる中空粒子が分布していない部分は、コロイド状シリカとオルガノアルコキシシラン部分加水分解縮合物と不飽和エチレン単量体の重合体または共重合体が分布しているため、水が沁み込んできてもインヒビターとして作用して、水の浸入を食い止めるので、極めて優れた防食性能を有するアルミニウムまたはアルミニウム合金の防食膜となる。
【００５４】
このようにして、シリカ殻からなる中空粒子が分布している部分においては水が沁み込むのを確実に防止し、陽極酸化皮膜で被覆されている部分においては水が沁み込んできてもインヒビターの作用によって水の浸入を食い止めることによって、極めて優れた防食性能を有する防食膜となる。
【００５５】
請求項４の発明にかかる防食膜においては、シリカ殻からなる中空粒子が立方体状形態を有する。立方体状形態を有するシリカ殻からなる中空粒子を製造する方法としては、立方体状形態を有する微結晶のコロイド状炭酸カルシウムや立方体状炭酸カルシウムの表面に、シリコンアルコキシドの加水分解反応によって生成するシリカを析出させた後、酸処理することによってシリカ層内部の炭酸カルシウムを溶解させて、脱水した後に４００℃〜８００℃で焼成処理して溶解した炭酸カルシウムが流出した孔を塞ぐことによって製造される。
【００５６】
したがって、請求項１乃至請求項３に記載の効果に加えて、炭酸カルシウム微結晶の立方体状形態が転写された中空粒子となり、しかもシリカ殻の厚さが３ｎｍ〜１５ｎｍと薄いため空隙率が７０％〜８０％と極めて高く、絶縁性のより高い中空粒子となる。また、立方体状形態を有するため、球状の中空粒子よりも充填率が高くなるという作用効果も得られる。
【００５７】
このようにして、シリカ殻からなる立方体状形態を有する中空粒子が分布している部分においては水が沁み込むのを確実に防止し、インヒビターを含む皮膜で被覆されている部分においては水が沁み込んできてもインヒビターの作用によって水の浸入を食い止めることによって、極めて優れた防食性能を有する防食膜となる。
【００５８】
請求項５の発明にかかる防食膜においては、シリカ殻からなる中空粒子が、２０ｎｍ〜１５０ｎｍの範囲内、より好ましくは５０ｎｍ〜１００ｎｍの範囲内の外径を有する。
【００５９】
１０ｎｍ〜３００ｎｍの範囲内の外径を有するシリカ殻からなる中空粒子の中でも、２０ｎｍ〜１５０ｎｍの範囲内の外径を有するシリカ殻からなる中空粒子がより製造し易く、有機樹脂バインダーまたは無機高分子バインダーまたは有機無機複合バインダー中に均一に分散させることが容易である。そして、防食性を高めるために約２００層までのシリカ殻からなる中空粒子を積層させた場合でも、膜厚を２０μｍ以下に薄くすることができる。さらに、より好ましくは、５０ｎｍ〜１００ｎｍの外径を有するシリカ殻からなる中空粒子を用いることによって、膜厚を２０μｍ以下に薄く抑えながらより防食性を向上させることができる。
【００６０】
このようにして、２０ｎｍ〜１５０ｎｍの外径、より好ましくは５０ｎｍ〜１００ｎｍの外径を有するシリカ殻からなる中空粒子の絶縁性を利用して、独立気孔で水が沁み込む恐れがなく、より防食性を向上させつつ膜厚を２０μｍ以下まで薄くすることができる防食膜となる。
【００６１】
請求項６の発明にかかる防食膜においては、シリカ殻からなる中空粒子が、有機樹脂バインダーまたは無機高分子バインダーまたは有機無機複合バインダーに対して、固形分で４重量％〜１５重量％の割合で混合されている。
【００６２】
シリカ殻からなるナノ中空粒子は中空であるため比重が小さく、固形分で４重量％混合するだけでも防食膜中に占める体積％は充分に大きく、防食膜の絶縁性を高めて防食性を向上させることができる。一方、混合量が固形分で１５重量％を超えると、粘性が高くなって取扱いがし難くなる。したがって、防食膜におけるシリカ殻からなる中空粒子の混合量は、有機樹脂バインダー等に対して固形分で４重量％〜１５重量％の割合が最も適切である。
【００６３】
このようにして、１０ｎｍ〜３００ｎｍの範囲内の外径を有するシリカ殻からなる中空粒子の絶縁性を利用して、取扱いがし易くかつ確実に防食性を向上させることができ、独立気孔で水が沁み込む恐れがなく、塗膜の厚さを２０μｍ以下まで薄くすることができる防食膜となる。
【００６４】
請求項７の発明にかかる防食膜においては、シリカ殻からなる中空粒子の表面にイソシアネート系の表面改質剤を付加させたものである。ここで、「イソシアネート系の表面改質剤」とは、イソシアネート基（−Ｎ＝Ｃ＝Ｏ）を１つ以上もった化合物からなる表面改質剤を意味するものであり、具体例としては、アルキル基にイソシアネート基が３個結合したトリイソシアネート化合物、トリエトキシプロピルイソシアネートシラン（ＴＥＩＳ）、等がある。
【００６５】
このようなイソシアネート系の表面改質剤を、シリカ殻からなる中空粒子の表面に存在する水酸基（−ＯＨ）を介して付加させ、シリカ殻からなる中空粒子の全表面をイソシアネート系の表面改質剤でコーティングすることによって、再凝集を防止することができて分散性が向上し、また有機樹脂バインダー等に混合する場合にも有機樹脂等の活性基とイソシアネート基とが反応することによって、有機樹脂バインダー等とシリカ殻からなる中空粒子との強固な結合が得られる。
【００６６】
このようにして、有機樹脂バインダー等に混合する場合に分散性が向上するとともに有機樹脂バインダー等とシリカ殻からなる中空粒子との強固な結合が得られる、シリカ殻からなる中空粒子の絶縁性を利用した防食膜となる。
【００６７】
請求項８の発明にかかる防食塗料は、水溶性三価クロム化合物と、水溶性フッ化物と、亜鉛−アルミニウム合金粉末と、グリコール類及び／またはセルロース類とを含有する金属防食用被覆組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。ここで、有機樹脂塗料としてはイソシアネート−アクリル系塗料等があり、無機高分子塗料としてはアルキルシリケート加水分解塗料等があり、有機無機複合塗料としてはコロイダルシリカとブロックイソシアネートの混合物等がある。
【００６８】
本発明にかかる防食塗料のうち、金属防食用被覆組成物においては、亜鉛−アルミニウム合金粉末を用いることによって、亜鉛粉末の数倍から数十倍といわれる優れた合金粉末の耐食性を発揮せしめて耐食皮膜の長寿命化に成功したものであり、フッ化物を添加することによって三価クロム化合物の防食性を補強すること及び被防食体表面の不動態化を図ると同時に皮膜密着性を向上せしめる複合防食効果を有するものである。
【００６９】
また、防食組成物においては、１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００７０】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００７１】
これに加えて、シリカ殻からなる中空粒子が分布していない部分は、水溶性三価クロム化合物と、水溶性フッ化物と、亜鉛−アルミニウム合金粉末と、グリコール類及び／またはセルロース類とを含有する金属防食用皮膜で被覆されているため、水が沁み込んできても水溶性三価クロム化合物と亜鉛−アルミニウム合金粉末がインヒビターとして作用して、水の浸入を食い止めるので、極めて優れた防食性能を有する防食膜となる。
【００７２】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【００７３】
請求項９の発明にかかる防食塗料は、請求項８の構成において、金属防食用被覆組成物が、水１００重量部に対して水溶性三価クロム化合物をＣｒ2 Ｏ3 換算で０．２重量部〜１０重量部、水溶性フッ化物をフッ素イオン換算で０．０１重量部〜０．５重量部、亜鉛−アルミニウム合金粉末を５重量部〜５０重量部、グリコール類及び／またはセルロース類を５重量部〜３０重量部含有し、ｐＨが３．０〜７．０の範囲内にある。
【００７４】
上記請求項８の発明にかかる防食塗料の金属防食用被覆組成物において、水１００重量部に対して水溶性三価クロム化合物をＣｒ2 Ｏ3 換算で０．２重量部〜１０重量部、水溶性フッ化物をフッ素イオン換算で０．０１重量部〜０．５重量部、亜鉛−アルミニウム合金粉末を５重量部〜５０重量部、グリコール類及び／またはセルロース類を５重量部〜３０重量部含有することによって、より優れた合金粉末の耐食性を発揮せしめて耐食皮膜の更なる長寿命化を可能にする。また、ｐＨを３．０〜７．０の範囲内に調整することによって、水溶性フッ化物の濃度が高いために低ｐＨとなって合金粉末が溶解・ゲル化することを防止することができる。
【００７５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【００７６】
請求項１０の発明にかかる防食塗料は、水溶性クロム酸化合物と、亜鉛粉末・アルミニウム粉末・亜鉛合金粉末・アルミニウム合金粉末からなる群より選択される少なくとも一種の金属粉末の表面に高級脂肪酸塩をコーティングしてなる金属成分と、高級脂肪酸塩を分解可能な酸化剤と、グリコール系化合物及び／またはα−ヒドロキシケトンと、水及び／または水溶性有機溶媒とを含有してなる防食被覆組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【００７７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００７８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００７９】
これに加えて、シリカ殻からなる中空粒子が分布していない部分は、水溶性クロム酸化合物と、亜鉛粉末・アルミニウム粉末・亜鉛合金粉末・アルミニウム合金粉末からなる群より選択される少なくとも一種の金属粉末とを含有する防食被覆組成物皮膜で被覆されているため、水が沁み込んできても水溶性クロム酸化合物と亜鉛粉末等がインヒビターとして作用して、水の浸入を食い止めるので、極めて優れた防食性能を有する防食膜となる。
【００８０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【００８１】
請求項１１の発明にかかる防食塗料は、フッ化珪素塩・フッ化チタン塩・フッ化ジルコニウム塩から選ばれる少なくとも１種のフッ化物塩と、全てが加水分解性基によって置換されたシリコンモノマー・チタンモノマー・ジルコニウムモノマーから選ばれる少なくとも１種の加水分解性モノマー及び／またはその低縮合物とを反応させてなる無機膜形成用塗布剤と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【００８２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００８３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００８４】
これに加えて、シリカ殻からなる中空粒子が分布していない部分は、シリコンモノマー・チタンモノマー・ジルコニウムモノマーから選ばれる少なくとも１種の加水分解性モノマーが高分子化した金属ポリマーを含有する無機膜形成用塗布剤皮膜で被覆されているため、水が沁み込んできても金属ポリマーがインヒビターとして作用して、水の浸入を食い止めるので、極めて優れた防食性能を有する防食膜となる。
【００８５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【００８６】
請求項１２の発明にかかる防食塗料は、アクリル樹脂、アミノ樹脂、及びリン酸基と水添ビスフェノール骨格の構造を有するアクリル樹脂とを含有する塗料組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【００８７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００８８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００８９】
これに加えて、シリカ殻からなる中空粒子が分布していない部分は、リン酸基と水添ビスフェノール骨格の構造を有するアクリル樹脂を含有する塗料組成物皮膜で被覆されているため、水が沁み込んできてもリン酸基がインヒビターとして作用して、水の浸入を食い止めるので、極めて優れた防食性能を有する防食膜となる。
【００９０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【００９１】
請求項１３の発明にかかる防食塗料は、アクリル樹脂、エポキシ樹脂、ブロックポリイソシアネート化合物、粉末シリカ及び架橋性重合体粒子を含有する防食塗料組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【００９２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００９３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００９４】
これに加えて、シリカ殻からなる中空粒子が分布していない部分は、粉末シリカ及び架橋性重合体粒子を含有する防食塗料組成物皮膜で被覆されているため、水が沁み込んできても粉末シリカがインヒビターとして作用して、水の浸入を食い止めるので、極めて優れた防食性能を有する防食膜となる。
【００９５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【００９６】
請求項１４の発明にかかる防食塗料は、ウレタン変性エポキシ樹脂、メラミン樹脂、ブロックイソシアネート樹脂、鉛及びクロムを含まない防錆顔料を含有する防錆プライマーと、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【００９７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【００９８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【００９９】
これに加えて、シリカ殻からなる中空粒子が分布していない部分は、鉛及びクロムを含まない防錆顔料を含有する防錆プライマー皮膜で被覆されているため、水が沁み込んできても鉛及びクロムを含まない防錆顔料がインヒビターとして作用して、水の浸入を食い止めるので、極めて優れた防食性能を有する防食膜となる。
【０１００】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１０１】
請求項１５の発明にかかる防食塗料は、リン酸、縮合リン酸またはそれらの塩の少なくとも１種と、ジルコニウム塩またはチタン塩の少なくとも１種と、フッ化物と、亜リン酸、次亜リン酸またはそれらの塩の少なくとも１種とを含有するアルミニウム系金属表面処理用組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【０１０２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１０３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１０４】
これに加えて、シリカ殻からなる中空粒子が分布していない部分は、リン酸、縮合リン酸またはそれらの塩の少なくとも１種と、ジルコニウム塩またはチタン塩の少なくとも１種と、フッ化物と、亜リン酸、次亜リン酸またはそれらの塩の少なくとも１種とを含有するアルミニウム系金属表面処理用組成物皮膜で被覆されているため、水が沁み込んできてもリン酸、縮合リン酸またはそれらの塩、ジルコニウム塩またはチタン塩、亜リン酸、次亜リン酸またはそれらの塩がインヒビターとして作用して、水の浸入を食い止めるので、極めて優れた防食性能を有する防食膜となる。
【０１０５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１０６】
請求項１６の発明にかかる防食塗料は、ベンゾトリアゾール系化合物、脂肪族アミン及び／または第四アンモニウム化合物、及びアルコキシシランからなる防食用組成物を非水系溶剤を溶媒として配合してなる銅材用防食剤組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【０１０７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１０８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１０９】
これに加えて、シリカ殻からなる中空粒子が分布していない部分は、アルコキシシランを含有する防食用組成物皮膜で被覆されているため、水が沁み込んできてもアルコキシシランがインヒビターとして作用して、水の浸入を食い止めるので、極めて優れた防食性能を有する防食膜となる。
【０１１０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１１１】
請求項１７の発明にかかる防食塗料は、フッ化水素及び／またはフッ化アンモニウム、環状アミン、アルキレンアミン及び／またはアルカノールアミンからなる防食用組成物を含有する水性防食用組成物と、１０ｎｍ〜３００ｎｍの範囲内の外径を有するシリカ殻からなる中空粒子を有機樹脂塗料または無機高分子塗料または有機無機複合塗料中に均一に分散してなる防食組成物とを混合してなる。
【０１１２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１１３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１１４】
これに加えて、シリカ殻からなる中空粒子が分布していない部分は、フッ化水素及び／またはフッ化アンモニウム、環状アミン、アルキレンアミン及び／またはアルカノールアミンからなる防食用組成物皮膜で被覆されているため、水が沁み込んできてもフッ化水素及び／またはフッ化アンモニウム、環状アミン、アルキレンアミン及び／またはアルカノールアミンがインヒビターとして作用して、水の浸入を食い止めるので、極めて優れた防食性能を有する防食膜となる。
【０１１５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１１６】
請求項１８の発明にかかる防食塗料は、塩化セリウム（ＣｅＣｌ3 ）と、１０ｎｍ〜３００ｎｍの範囲内の外径を有するシリカ殻からなる中空粒子とを、有機樹脂塗料または無機高分子塗料または有機無機複合塗料中に均一に分散してなる。
【０１１７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１１８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１１９】
これに加えて、シリカ殻からなる中空粒子が分布していない部分は、塩化セリウム（ＣｅＣｌ3 ）粒子が分布しているため、水が沁み込んできても塩化セリウムがインヒビターとして作用して、水の浸入を食い止めるので、極めて優れた防食性能を有する防食膜となる。
【０１２０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１２１】
請求項１９の発明にかかる防食塗料は、ポリアニリンと、１０ｎｍ〜３００ｎｍの範囲内の外径を有するシリカ殻からなる中空粒子とを、有機樹脂塗料または無機高分子塗料または有機無機複合塗料中に均一に分散してなる。
【０１２２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１２３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１２４】
これに加えて、シリカ殻からなる中空粒子が分布していない部分は、ポリアニリンが分布しているため、水が沁み込んできてもポリアニリンがインヒビターとして作用して、水の浸入を食い止めるので、極めて優れた防食性能を有する防食膜となる。
【０１２５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１２６】
請求項２０の発明にかかる防食塗料は、金属セレン（Ｓｅ）及び／またはセレン化亜鉛（ＺｎＳｅ）と、１０ｎｍ〜３００ｎｍの範囲内の外径を有するシリカ殻からなる中空粒子とを、有機樹脂塗料または無機高分子塗料または有機無機複合塗料中に均一に分散してなる。
【０１２７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１２８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１２９】
これに加えて、シリカ殻からなる中空粒子が分布していない部分は、金属セレン（Ｓｅ）及び／またはセレン化亜鉛（ＺｎＳｅ）が分布しているため、水が沁み込んできても金属セレン及び／またはセレン化亜鉛がインヒビターとして作用して、水の浸入を食い止めるので、極めて優れた防食性能を有する防食膜となる。
【０１３０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１３１】
請求項２１の発明にかかる防食塗料は、鱗片状亜鉛粉末粒子とその粒子表面に付加された疎水基を有するシラン化合物とからなる防錆塗料用鱗片状亜鉛粉末と、１０ｎｍ〜３００ｎｍの範囲内の外径を有するシリカ殻からなる中空粒子とを、有機樹脂塗料または無機高分子塗料または有機無機複合塗料中に均一に分散してなる。
【０１３２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１３３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１３４】
これに加えて、シリカ殻からなる中空粒子が分布していない部分は、鱗片状亜鉛粉末粒子とその粒子表面に付加された疎水基を有するシラン化合物とからなる防錆塗料用鱗片状亜鉛粉末が分布しているため、水が沁み込んできても防錆塗料用鱗片状亜鉛粉末がインヒビターとして作用して、水の浸入を食い止めるので、極めて優れた防食性能を有する防食膜となる。
【０１３５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１３６】
請求項２２の発明にかかる防食塗料は、亜鉛粉末粒子と、１０ｎｍ〜３００ｎｍの範囲内の外径を有するシリカ殻からなる中空粒子とを、有機樹脂塗料または無機高分子塗料または有機無機複合塗料中に均一に分散してなる。
【０１３７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１３８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１３９】
これに加えて、シリカ殻からなる中空粒子が分布していない部分は、亜鉛粉末が分布しているため、水が沁み込んできても亜鉛粉末がインヒビターとして作用して、水の浸入を食い止めるので、極めて優れた防食性能を有する防食膜となる。
【０１４０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１４１】
請求項２３の発明にかかる防食塗料は、ピリジニウム化合物と、１０ｎｍ〜３００ｎｍの範囲内の外径を有するシリカ殻からなる中空粒子とを、有機樹脂塗料または無機高分子塗料または有機無機複合塗料中に均一に分散してなる。
【０１４２】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１４３】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１４４】
これに加えて、シリカ殻からなる中空粒子が分布していない部分は、ピリジニウム化合物が分布しているため、水が沁み込んできてもピリジニウム化合物がインヒビターとして作用して、水の浸入を食い止めるので、極めて優れた防食性能を有する防食膜となる。
【０１４５】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１４６】
請求項２４の発明にかかる防食塗料は、エピハロヒドリン変性ポリアミド、またはエピハロヒドリン変性ポリアミド及びベンゾトリアゾールと、１０ｎｍ〜３００ｎｍの範囲内の外径を有するシリカ殻からなる中空粒子とを、有機樹脂塗料または無機高分子塗料または有機無機複合塗料中に均一に分散してなる。
【０１４７】
１０ｎｍ〜３００ｎｍの範囲内の外径を有するシリカ殻からなる中空粒子は、上述の如く空隙率が高いため、これを有機樹脂塗料または無機高分子塗料または有機無機複合塗料に均一に分散してなる防食組成物を塗布して形成される防食膜は、比誘電率が小さく、優れた絶縁性を示す。そして、シリカ殻からなるナノ中空粒子はその粒子径が１０ｎｍから３００ｎｍまでと小さいため、充分な防食性能を得るためにシリカ殻からなるナノ中空粒子を５０層以上積層しても、約２０μｍ以下と極めて薄い膜厚で充分な防食性能を得ることができ、低コストで形成できるとともに剥がれ難い丈夫な防食膜を得ることができる。
【０１４８】
更に、シリカ殻からなる中空粒子を有機樹脂塗料または無機高分子塗料または有機無機複合塗料に均一に分散してなる防食組成物を塗布して形成される防食膜は、反応で発泡を起こして気孔を生じさせて絶縁性を高めるものではなく、シリカ殻からなる中空粒子の中空性によって絶縁性を高めるものであるから、連続気孔が形成される恐れがなくシリカ殻からなる中空粒子による独立気孔であり、水が沁み込む恐れがない。
【０１４９】
これに加えて、シリカ殻からなる中空粒子が分布していない部分は、エピハロヒドリン変性ポリアミド、またはエピハロヒドリン変性ポリアミド及びベンゾトリアゾールが分布しているため、水が沁み込んできてもエピハロヒドリン変性ポリアミド、またはエピハロヒドリン変性ポリアミド及びベンゾトリアゾールがインヒビターとして作用して、水の浸入を食い止めるので、極めて優れた防食性能を有する防食膜となる。
【０１５０】
このようにして、シリカ殻からなる中空粒子が分布している部分においては水が沁み込むのを確実に防止し、金属防食用被覆組成物皮膜で被覆されている部分においては水が沁み込んできてもインヒビターの作用によって水の浸入を食い止めることによって、極めて優れた防食性能を有する防食膜を形成することができる防食塗料となる。
【０１５１】
請求項２５の発明にかかる防食塗料においては、防食用組成物、塩化セリウム、ポリアニリン、金属セレン及び／またはセレン化亜鉛、シリカ微粒子、防錆塗料用鱗片状亜鉛粉末、亜鉛粉末粒子、ピリジニウム化合物、エピハロヒドリン変性ポリアミドまたはエピハロヒドリン変性ポリアミド及びベンゾトリアゾールのいずれかと、シリカ殻からなる中空粒子との防食塗料全体に対する合計含有量は１０重量％〜３０重量％であり、有機樹脂塗料または無機高分子塗料または有機無機複合塗料の含有量は７０重量％〜９０重量％である。
【０１５２】
特に、防食用組成物、塩化セリウム、ポリアニリン、金属セレン及び／またはセレン化亜鉛、シリカ微粒子、防錆塗料用鱗片状亜鉛粉末、亜鉛粉末粒子、ピリジニウム化合物、エピハロヒドリン変性ポリアミドまたはエピハロヒドリン変性ポリアミド及びベンゾトリアゾールのいずれかが７．５重量％〜１２．５重量％で、シリカ殻からなる中空粒子が７．５重量％〜１２．５重量％で、有機樹脂塗料または無機高分子塗料または有機無機複合塗料の含有量が７５重量％〜８５重量％であることが、より好ましい。
【０１５３】
本発明者らは、鋭意実験研究の結果、防食用組成物を始めとするインヒビターとシリカ殻からなる中空粒子との合計含有量が１０重量％〜３０重量％で、有機樹脂塗料または無機高分子塗料または有機無機複合塗料の含有量が７０重量％〜９０重量％である場合に、より好ましくは防食用組成物を始めとするインヒビターの含有量が７．５重量％〜１２．５重量％で、シリカ殻からなる中空粒子の含有量が７．５重量％〜１２．５重量％で、有機樹脂塗料等の含有量が７５重量％〜８５重量％である場合に、最も良好な結果が得られることを見出し、この知見に基づいて本発明を完成したものである。
【０１５４】
即ち、防食用組成物を始めとするインヒビターの含有量とシリカ殻からなる中空粒子の含有量がほぼ等しく、両者の合計含有量が２０重量％前後であり、残り８０重量％前後が有機樹脂塗料等である場合に、防食塗料として最も扱い易い粘度となり、金属表面等に塗布した場合に、最も防食力に優れた防食膜を形成することができる。
【０１５５】
このようにして、シリカ殻からなる中空粒子が分布している部分においては水が沁み込むのを確実に防止し、インヒビターで被覆されている部分においては水が沁み込んできてもインヒビターの作用によって水の浸入を食い止めることによって、極めて優れた防食性能を有し、塗料として扱い易い粘度となる防食塗料となる。
【０１５６】
請求項２６の発明にかかる防食塗料においては、有機樹脂塗料または無機高分子塗料または有機無機複合塗料が透明である。１０ｎｍ〜３００ｎｍの範囲内の外径を有するシリカ殻からなる中空粒子は、上述の如く、シリカ殻の厚さが薄いため完全に透明であり、したがって混合するインヒビターの材料が透明であり、有機樹脂塗料または無機高分子塗料または有機無機複合塗料が透明であれば、かかる防食塗料を均一に塗布してなる防食膜は、ほぼ透明になる。
【０１５７】
これによって、アルミホイール等に適用した場合には、金属表面の光沢・色彩及び美観を損なうことなく、高い防食性能を得ることができる。
【０１５８】
このようにして、シリカ殻からなる中空粒子が分布している部分においては水が沁み込むのを確実に防止し、インヒビターで被覆されている部分においては水が沁み込んできてもインヒビターの作用によって水の浸入を食い止めることによって、極めて優れた防食性能を有するとともに、金属表面の光沢・色彩及び美観を損なうことがない防食塗料となる。
【０１５９】
請求項２７の発明にかかる防食塗料においては、シリカ殻からなる中空粒子が立方体状形態を有する。立方体状形態を有するシリカ殻からなる中空粒子を製造する方法としては、立方体状形態を有する微結晶のコロイド状炭酸カルシウムまたは立方体状炭酸カルシウムの表面に、シリコンアルコキシドの加水分解反応によって生成するシリカを析出させた後、酸処理することによってシリカ層内部の炭酸カルシウムを溶解させて、脱水した後に４００℃〜８００℃で焼成処理して溶解した炭酸カルシウムが流出した孔を塞ぐことによって製造される。
【０１６０】
したがって、請求項８乃至請求項２６に記載の効果に加えて、炭酸カルシウム微結晶の立方体状形態が転写された中空粒子となり、しかもシリカ殻の厚さが３ｎｍ〜１５ｎｍと薄いため空隙率が７０％〜８０％と極めて高く、絶縁性のより高い中空粒子となる。また、立方体状形態を有するため、球状の中空粒子よりも充填率が高くなるという作用効果も得られる。
【０１６１】
このようにして、シリカ殻からなる立方体状形態を有する中空粒子が分布している部分においては水が沁み込むのを確実に防止し、インヒビターを含む皮膜で被覆されている部分においては水が沁み込んできてもインヒビターの作用によって水の浸入を食い止めることによって、極めて優れた防食性能を有する防食膜を形成することができる防食塗料となる。
【０１６２】
請求項２８の発明にかかる防食塗料においては、シリカ殻からなる中空粒子が、２０ｎｍ〜１５０ｎｍの外径、より好ましくは５０ｎｍ〜１００ｎｍの外径を有する。
【０１６３】
１０ｎｍ〜３００ｎｍの範囲内の外径を有するシリカ殻からなる中空粒子の中でも、２０ｎｍ〜１５０ｎｍの外径を有するシリカ殻からなる中空粒子が製造し易く、更に５０ｎｍ〜１００ｎｍの外径を有するシリカ殻からなる中空粒子がより製造し易く、かつ有機樹脂塗料または無機高分子塗料または有機無機複合塗料中に均一に分散させることが容易である。
【０１６４】
このようにして、シリカ殻からなる中空粒子が分布している部分においては水が沁み込むのを確実に防止し、インヒビターで被覆されている部分においては水が沁み込んできてもインヒビターの作用によって水の浸入を食い止めることによって、極めて優れた防食性能を有する防食塗料となる。
【０１６５】
請求項２９の発明にかかる防食塗料においては、シリカ殻からなる中空粒子は、有機樹脂塗料または無機高分子塗料または有機無機複合塗料に対して、固形分で４重量％〜１５重量％の割合で、より好ましくは固形分で８重量％〜１２重量％の割合で混合されている。
【０１６６】
本発明者らは、鋭意実験研究の結果、シリカ殻からなる中空粒子は、有機樹脂塗料等に対して、固形分で４重量％〜１５重量％の割合で、より好ましくは固形分で８重量％〜１２重量％の割合で混合されている場合に、最も良好な結果が得られることを見出し、この知見に基づいて本発明を完成させたものである。
【０１６７】
即ち、シリカ殻からなる中空粒子の混合割合が有機樹脂塗料等に対して固形分で４重量％未満であると、中空粒子の割合が少な過ぎて十分な防食性を得ることができず、一方中空粒子の混合割合が有機樹脂塗料等に対して固形分で１５重量％を超えると、粘度が上昇し過ぎて取り扱いにくくなってしまう。したがって、シリカ殻からなる中空粒子の混合割合が有機樹脂塗料等に対して固形分で４重量％〜１５重量％の範囲内であることが好ましい。
【０１６８】
更に、シリカ殻からなる中空粒子の混合割合が有機樹脂塗料等に対して８重量％〜１２重量％の範囲内であると、防食塗料としての粘度も適切なものとなり、また塗膜となった場合の中空粒子の充填率も最大となるため、防食性能も一段と高くなってより好ましい。
【０１６９】
このようにして、シリカ殻からなる中空粒子が分布している部分においては水が沁み込むのを確実に防止し、インヒビターで被覆されている部分においては水が沁み込んできてもインヒビターの作用によって水の浸入を食い止めることによって、極めて優れた防食性能を有する防食塗料となる。
【０１７０】
請求項３０の発明にかかる防食塗料においては、シリカ殻からなる中空粒子の表面にイソシアネート系の表面改質剤を付加させたものである。ここで、「イソシアネート系の表面改質剤」とは、イソシアネート基（−Ｎ＝Ｃ＝Ｏ）を１つ以上もった化合物からなる表面改質剤を意味するものであり、具体例としては、アルキル基にイソシアネート基が３個結合したトリイソシアネート化合物、トリエトキシプロピルイソシアネートシラン（ＴＥＩＳ）、等がある。
【０１７１】
このようなイソシアネート系の表面改質剤を、シリカ殻からなる中空粒子の表面に存在する水酸基（−ＯＨ）を介して付加させ、シリカ殻からなる中空粒子の全表面をイソシアネート系の表面改質剤でコーティングすることによって、再凝集を防止することができて分散性が向上し、また有機樹脂塗料等に混合する場合にも有機樹脂等の活性基とイソシアネート基とが反応することによって、有機樹脂等とシリカ殻からなる中空粒子との強固な結合が得られる。
【０１７２】
このようにして、有機樹脂塗料等に混合する場合に分散性が向上するとともに有機樹脂等とシリカ殻からなる中空粒子との強固な結合が得られ、シリカ殻からなる中空粒子が分布している部分においては水が沁み込むのを確実に防止し、インヒビターで被覆されている部分においては水が沁み込んできてもインヒビターの作用によって水の浸入を食い止めることによって、極めて優れた防食性能を有する防食塗料となる。
【発明を実施するための最良の形態】
【０１７３】
以下、本発明の実施の形態について、図面を参照しつつ説明する。
【０１７４】
実施の形態１
まず、本発明の実施の形態１にかかる防食膜及び防食塗料について、図１乃至図３を参照して説明する。図１（ａ）は本発明の実施の形態１にかかる防食塗料を用いて形成した防食膜付き試験片の全体構成を示す斜視図、（ｂ）は防食膜付き試験片の構成を示す部分断面図である。図２は本発明の実施の形態１にかかる防食塗料の製造工程を示すフローチャートである。図３は本発明の実施の形態１にかかる防食塗料を用いて形成した防食膜付き試験片の製造工程を示すフローチャートである。
【０１７５】
図１（ａ）に示されるように、本実施の形態１にかかる防食膜付き試験片１は、長さ１５０ｍｍ、幅７０ｍｍ、厚さ５ｍｍのアルミニウム板２の表面の酸化膜をサンドブラストで除去した後に、本実施の形態１にかかる防食塗料をスプレー塗装して防食膜３を形成したものである。
【０１７６】
本実施の形態１にかかる防食塗料は、イソシアネート−アクリル系塗料に１０ｎｍ〜３００ｎｍの範囲内の外径を有するシリカ殻からなる立方体状形態の中空粒子及び亜鉛粉末粒子を均一に分散させてなるものであり、図１（ｂ）に示されるように、本実施の形態１にかかる防食膜３においては、本実施の形態１にかかる防食塗料をスプレー塗装して焼付け乾燥することによって、イソシアネート系塗膜５中に、５０ｎｍ〜１００ｎｍの範囲内の外径を有する平均粒径８０ｎｍのシリカ殻からなる立方体状形態の中空粒子４及び亜鉛粉末粒子５を均一に分散させてなる。
【０１７７】
本実施の形態１にかかる防食塗料の配合は、表１に示される実施例１の通りである。
【０１７８】
【表１】
2008127470.tif 000003
【０１７９】
表１に示されるように、シリカ殻からなる立方体状形態の中空粒子４の固形分配合比は１０重量％であり、最も好ましい量のシリカ殻からなる立方体状形態の中空粒子４を配合している。同様に、インヒビターとしての亜鉛粉末粒子５としても、最も好ましい量である固形分配合比１０重量％を配合している。また、溶剤としては、有機樹脂が溶解し易いキシレン（オルト，メタ，パラの３異性体の混合物）を使用している。
【０１８０】
まず、本実施の形態１にかかる実施例１の防食塗料６の製造方法について、図２のフローチャートを参照して説明する。図２に示されるように、最初に、５０ｎｍ〜１００ｎｍの範囲内の外径を有する平均粒径８０ｎｍのシリカ殻からなる立方体状形態の中空粒子４を製造する（ステップＳ１０）。
【０１８１】
ここで、一般的な１０ｎｍ〜３００ｎｍの範囲内の外径を有するシリカ殻からなる立方体状形態の中空粒子の製造方法の概略について説明する。７５容量％以上の水中に、コロイド状炭酸カルシウム、シリコンアルコキシド、及び塩基触媒を投入して混合し、コロイド状炭酸カルシウムまたは粒子径が３００ｎｍ未満の立方体状炭酸カルシウムの表面に、シリコンアルコキシドの加水分解反応によって生成するシリカを析出させる。その後、酸処理することによって、シリカ層内部の炭酸カルシウムを溶解させる。そして、脱水した後に４００℃〜８００℃で焼成処理する。この結果、１０ｎｍ〜３００ｎｍの範囲内の外径を有するシリカ殻からなる立方体状形態の中空粒子が製造される。なお、焼成処理するのは、シリカ殻の炭酸カルシウムが溶出した微細な孔を塞ぎ、シリカ殻の構造をより緻密なものにするためである。
【０１８２】
本実施の形態１においては、炭酸カルシウムとしてコロイド状炭酸カルシウムを使用することによって、５０ｎｍ〜１００ｎｍの範囲内の外径を有する平均粒径８０ｎｍのシリカ殻からなる立方体状形態の中空粒子４を製造している。また、８００℃で焼成処理することによって、シリカ殻がより緻密になるため、８００℃で焼成処理している。一方、有機溶媒のキシレン８０重量部にアクリル樹脂１０重量部を溶解させて、アクリル樹脂溶液を作製する（ステップＳ１１）。このアクリル樹脂溶液中に、ステップＳ１０で製造した５０ｎｍ〜１００ｎｍの範囲内の外径を有する平均粒径８０ｎｍのシリカ殻からなる立方体状形態の中空粒子４を２．０重量部混合する（ステップＳ１２）。
【０１８３】
そして、分散機を用いて、アクリル樹脂溶液中にシリカ殻からなる中空粒子４を均一に分散させる（ステップＳ１３）。ここで、平均粒径８０ｎｍの微小なシリカ殻からなる中空粒子４は凝集し易いため、分散機で強力な攪拌を行って均一に分散させる必要がある。続いて、亜鉛粉末粒子５を２．０重量部加えて更に攪拌する（ステップＳ１４）。その後、ブロック型イソシアネートを６．０重量部追加して攪拌し（ステップＳ１５）、均一な溶液として、本実施の形態１にかかる防食塗料７が完成する。
【０１８４】
次に、こうして製造した本実施の形態１にかかる防食塗料７を用いた防食膜付き試験片の製造方法について、図３を参照して説明する。本実施の形態１においては、基材として上述の如く長さ１５０ｍｍ、幅７０ｍｍ、厚さ５ｍｍのアルミニウム板２を使用する。まず、アルミニウム板２をサンドブラスト処理して、表面の酸化膜を除去する（ステップＳ１６）。サンドブラスト処理の条件としては、平均粒子径４０μｍのアルミナ粒子を秒速６０ｍで吹き付けて行った。
【０１８５】
次に、スプレーガンを用いて、防食塗料７を酸化膜が除去されたアルミニウム板表面にスプレー塗装する（ステップＳ１７）。そして、自然乾燥させた後、乾燥炉に入れて、１７０℃で３０分間焼付け乾燥する（ステップＳ１８）。キシレンの沸点は約１４０℃であるため溶媒のキシレンは完全に除去されるとともに、ブロック型イソシアネートのブロックが外れてアクリル樹脂と反応し、図１（ｂ）に示されるように、強固な構造の有機樹脂６中に平均粒径５０ｎｍのシリカ殻からなる中空粒子４及び亜鉛粉末粒子５が均一に分散した防食膜３となる。
【０１８６】
放冷後、乾燥炉から防食膜付き試験片１を取り出す（ステップＳ１９）。こうして完成した防食膜付き試験片１の防食膜３の厚さは約１５μｍであり、比誘電率を測定したところ測定値は２．５であり、充分に小さい値が得られた。
【０１８７】
この防食膜付き試験片１の防食性を調べるために、キャス（ＣＡＳＳ）試験を行った。キャス試験は、ＪＩＳ  Ｈ８６８１に準拠して、２４０時間まで行った。２４０時間までとしたのは、自動車メーカー等の防食性の基準が、「キャス試験で２４０時間まで異常が発生しないこと」となっているため、２４０時間を超える試験は必要がないからである。この結果、防食膜付き試験片１は、キャス試験を２４０時間行っても全く異常が発生せず、防食性に優れていることが分かった。
【０１８８】
このようにして、本実施の形態１にかかるシリカ殻からなる立方体状形態の中空粒子４及び亜鉛粉末粒子５を用いた防食膜３及び防食塗料７は、５０ｎｍ〜１００ｎｍの範囲内の外径を有する平均粒径８０ｎｍのシリカ殻からなる立方体状形態の中空粒子４の絶縁性を利用して、取扱いがし易くかつ確実に防食性を向上させることができ、独立気孔で水が沁み込む恐れがなく、塗膜の厚さを２０μｍ以下まで薄くしても優れた防食性を得ることができる。
【０１８９】
実施の形態２
次に、本発明の実施の形態２にかかる防食膜及び防食塗料について、図４乃至図６を参照して説明する。
【０１９０】
図４は本発明の実施の形態２にかかる防食膜及び防食塗料を製造するために用いられるコーティングシリカ殻からなる中空粒子の製造工程を示す模式図である。図５（ａ）は本発明の実施の形態２にかかる防食塗料を用いて形成した防食膜付き試験片の全体構成を示す斜視図、（ｂ）は防食膜付き試験片の構成を示す部分断面図である。図６は本発明の実施の形態２にかかる防食塗料の製造工程を示すフローチャートである。
【０１９１】
上記実施の形態１において用いられているシリカ殻からなる立方体状形態のナノ中空粒子４は、５０ｎｍ〜１００ｎｍの範囲内の外径を有する平均粒径８０ｎｍの微粒子であるため、凝集し易く、分散させるために分散機による強力な攪拌が必要であった。これに対して、図４に示されるように、本実施の形態２にかかるコーティングシリカ殻からなる中空粒子１０は、シリカ殻からなるナノ中空粒子４の表面がイソシアネート系表面改質剤８で覆われているために、凝集し難く分散が容易である。
【０１９２】
本実施の形態２にかかるコーティングシリカ殻からなる中空粒子１０の製造工程について、図４を参照して説明する。図４に示されるように、シリカ殻からなる立方体状形態のナノ中空粒子４の表面には水酸基が無数に付いている。図４においては、反応が分かり易いように、無数の水酸基のうち３つのみを示している。これに対して、イソシアネート系表面改質剤としてのトリエトキシプロピルイソシアネートシラン（以下、「ＴＥＩＳ」とも言う。）８を、キシレンを溶媒としてオートクレーブ中でキシレンの超臨界状態において２時間反応させることによって、ＴＥＩＳ３０のエトキシ基の３つ全部がシリカ殻からなる立方体状形態のナノ中空粒子４の表面の水酸基と縮合して、シリカ殻からなる立方体状形態のナノ中空粒子４の表面に結合する。
【０１９３】
このようにして、シリカ殻からなる立方体状形態のナノ中空粒子４の表面の無数の水酸基とＴＥＩＳ８が反応することによって、シリカ殻からなる立方体状形態のナノ中空粒子４の表面がＴＥＩＳ８で覆われて、本実施の形態２にかかるコーティングシリカ殻からなる中空粒子１０が形成される。これによって、凝集し難く分散が容易であるばかりでなく、イソシアネート基が有機樹脂の活性基と反応して有機樹脂と強固な結合を作ることにより、さらに有機樹脂中への均一分散が行い易いコーティングシリカ殻からなる中空粒子１０となる。
【０１９４】
図５（ａ）に示されるように、本実施の形態２にかかる防食膜付き試験片１１は、長さ１５０ｍｍ、幅７０ｍｍ、厚さ５ｍｍのアルミニウム板２の表面の酸化膜をサンドブラストで除去した後に、本実施の形態２にかかる防食塗料をスプレー塗装して防食膜９を形成したものである。
【０１９５】
本実施の形態２にかかる防食塗料は、イソシアネート−アクリル系塗料に１０ｎｍ〜３００ｎｍの範囲内の外径を有するコーティングシリカ殻からなる中空粒子１０及びアルミニウム−亜鉛合金粉末１２を均一に分散させてなるものであり、図５（ｂ）に示されるように、本実施の形態２にかかる防食膜９においては、本実施の形態２にかかる防食塗料をスプレー塗装して焼付け乾燥することによって、イソシアネート−アクリル系塗膜６中に、約３０ｎｍから約７０ｎｍまでの範囲の外径を有する平均粒径５０ｎｍのコーティングシリカ殻からなる中空粒子１０を均一に分散させてなる。
【０１９６】
本実施の形態２にかかる防食塗料の配合は、表２に示される実施例２の通りである。
【０１９７】
【表２】
2008127470.tif 000004
【０１９８】
表２に示されるように、本実施の形態２にかかる実施例２の防食塗料の配合は、実施の形態１にかかる実施例１の防食塗料におけるシリカ殻からなる中空粒子４がコーティングシリカ殻からなる中空粒子１０に変わり、かつ亜鉛粉末粒子５がアルミニウム−亜鉛合金粉末１２に変わったもので、それぞれの配合比は全く同一となっている。即ち、コーティングシリカ殻からなる中空粒子１０の固形分配合比は１０重量％であり、最も好ましい量のコーティングシリカ殻からなる中空粒子１０を配合している。同様に、インヒビターとしてのアルミニウム−亜鉛合金粉末１２としても、最も好ましい量である固形分配合比１０重量％を配合している。また、溶剤としては、有機樹脂が溶解し易いキシレン（オルト，メタ，パラの３異性体の混合物）を使用している。
【０１９９】
本実施の形態２にかかる実施例２の防食塗料１５の製造方法について、図６のフローチャートを参照して説明する。図６に示されるように、最初に、図４で説明したようにして、５０ｎｍ〜１００ｎｍの範囲内の外径を有する平均粒径８０ｎｍのコーティングシリカ殻からなる中空粒子１０を製造する（ステップＳ２０）。
【０２００】
一方、有機溶媒のキシレン８０重量部にアクリル樹脂１０重量部を溶解させて、アクリル樹脂溶液を作製する（ステップＳ２１）。このアクリル樹脂溶液中に、ステップＳ２０で製造した５０ｎｍ〜１００ｎｍの範囲内の外径を有する平均粒径８０ｎｍのコーティングシリカ殻からなる中空粒子１０を２．０重量部混合する（ステップＳ２２）。そして、攪拌することによって、アクリル樹脂溶液中にコーティングシリカ殻からなる中空粒子１０を均一に分散させる。ここで、コーティングシリカ殻からなる中空粒子１０は凝集し難く分散し易いため、分散機で強力な攪拌を行う必要はない。
【０２０１】
続いて、アルミニウム−亜鉛合金粉末１２を２．０重量部加えて更に攪拌し（ステップＳ２３）、その後、ブロック型イソシアネートを６．０重量部追加して攪拌し（ステップＳ２４）、均一な溶液として、本実施の形態２にかかる防食塗料１５が完成する。
【０２０２】
次に、こうして製造した本実施の形態２にかかる防食塗料１５を用いた防食膜付き試験片の製造方法について、実施の形態１の図３を参考にして説明する。本実施の形態２においては、図３のステップＳ１７における「防食塗料７」が「防食塗料１５」に変わるだけで、後は実施の形態１の図３と同様である。
【０２０３】
即ち、まずアルミニウム板２をサンドブラスト処理して、表面の酸化膜を除去する（ステップＳ１６）。次に、スプレーガンを用いて、防食塗料１５を酸化膜が除去されたアルミニウム板表面にスプレー塗装する（ステップＳ１７）。そして、自然乾燥させた後、乾燥炉に入れて、１７０℃で３０分間焼付け乾燥する（ステップＳ１８）。キシレンの沸点は約１４０℃であるため溶媒のキシレンは完全に除去されるとともに、ブロック型イソシアネートのブロックが外れてアクリル樹脂と反応し、図５（ｂ）に示されるように、強固な構造の有機樹脂６中に平均粒径８０ｎｍのコーティングシリカ殻からなる中空粒子１０及びアルミニウム−亜鉛合金粉末１２が均一に分散した防食膜９となる。
【０２０４】
放冷後、乾燥炉から防食膜付き試験片１１を取り出す（ステップＳ１９）。こうして完成した防食膜付き試験片１１の防食膜９の厚さは約１５μｍであり、比誘電率を測定したところ測定値は２．０であり、実施の形態１よりもさらに小さい値が得られた。
【０２０５】
この防食膜付き試験片１１の防食性を調べるために、キャス（ＣＡＳＳ）試験を行った。キャス試験は、ＪＩＳ  Ｈ８６８１に準拠して、２４０時間まで行った。この結果、防食膜付き試験片１１は、キャス試験を２４０時間行っても全く異常が発生せず、防食性に優れていることが分かった。
【０２０６】
このようにして、本実施の形態２にかかるコーティングシリカ殻からなる中空粒子１０及びアルミニウム−亜鉛合金粉末１２を用いた防食膜９及び防食塗料１５は、有機樹脂等に混合する場合に分散性が向上するとともに有機樹脂等とシリカ殻からなる中空粒子との強固な結合が得られ、シリカ殻からなる立方体状形態の中空粒子の絶縁性を利用して、取扱いがし易くかつ確実に防食性を向上させることができ、独立気孔で水が沁み込む恐れがなく、塗膜の厚さを２０μｍ以下まで薄くしても優れた防食性を得ることができる。
【０２０７】
本実施の形態２においては、アルミニウム−亜鉛合金粉末１２を用いた場合について説明したが、アルミニウム粒子或いは亜鉛粉末を用いても、同様な効果を得ることができる。また、コーティングシリカ殻からなる中空粒子１０の代わりに、実施の形態１と同様のシリカ殻からなる立方体状形態のナノ中空粒子４を用いても良い。
【０２０８】
実施の形態３
次に、本発明の実施の形態３にかかる防食膜及び防食塗料について説明する。本実施の形態３にかかる防食塗料は、アルミニウム系のカップリング剤としてのアルミニウムキレートであるアルミニウムトリス（エチルアセトアセテート）を配合したアクリル樹脂塗料と、イソシアネート−アクリル系塗料に５０ｎｍ〜１００ｎｍの範囲内の外径を有する平均粒径８０ｎｍのシリカ殻からなる立方体状形態の中空粒子を均一に分散させてなる塗料とを均一に混合してなるものである。
【０２０９】
ここで、アクリル樹脂の固形分１重量部に対して、アルミニウムトリス（エチルアセトアセテート）の配合量は０．１重量部〜１重量部であることが好ましい。本実施の形態３にかかる防食塗料においては、アクリル樹脂の固形分１重量部に対して０．２重量部を配合した。また、イソシアネート−アクリル系塗料におけるシリカ殻からなる立方体状形態の中空粒子の固形分配合比は１０重量％とした。
【０２１０】
このような防食塗料を、マグネシウム系金属のＡＺ３１に対して陽極酸化処理を行って厚さ５μｍの酸化物層を形成し、この酸化物層の上に膜厚１０μｍとなるようにエアスプレーで塗布し、乾燥硬化して防食膜を形成した。この防食膜の密着性を評価するために、ＪＩＳに規格されている碁盤目試験を実施した。
【０２１１】
即ち、防食膜を形成したマグネシウム系金属のＡＺ３１（圧延板）の試料の表面に、カッターナイフで縦横に切れ目を入れて２ｍｍ×２ｍｍの枡目を１００個作り、初期密着性を検査するために枡目全面に粘着セロハンテープを密着させてＪＩＳに規定されている角度で引き剥がし、剥離した枡目の数を調べた。その結果、粘着セロハンテープに接着して剥がれた枡目は１００個中０個であり、初期密着性に優れていることが分かった。
【０２１２】
また、密着性耐久試験として、同様にして作製した試料に対して、ＪＩＳ−Ｋ−５６００−７に規定されている塩水噴霧試験を実施し、２５０時間後に外観を目視によって調べるとともに、上述の碁盤目試験を実施した。その結果、塩水噴霧試験２５０時間後においても外観は良好であり、また碁盤目試験においても剥がれた枡目は１００個中０個であり、耐久密着性に優れていることが分かった。
【０２１３】
このようにして、本実施の形態３にかかるシリカ殻からなる立方体状形態の中空粒子及びアルミニウムトリス（エチルアセトアセテート）を配合したアクリル樹脂を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを２０μｍ以下まで薄くしても優れた防食性を得ることができる。
【０２１４】
本実施の形態３においては、アルミニウム系のカップリング剤としてのアルミニウムキレートを用いた場合について説明したが、チタン系のカップリング剤またはジルコニウム系のカップリング剤を用いても、同様な効果を得ることができる。また、シリカ殻からなる立方体状形態の中空粒子４の代わりに、実施の形態２と同様のコーティングシリカ殻からなる中空粒子１０を用いても良い。
【０２１５】
実施の形態４
次に、本発明の実施の形態４にかかる防食膜及び防食塗料について説明する。本実施の形態４にかかる防食塗料は、コロイド状シリカと、オルガノアルコキシシラン部分加水分解縮合物と、不飽和エチレン単量体の重合物と、５０ｎｍ〜１００ｎｍの範囲内の外径を有する平均粒径８０ｎｍのシリカ殻からなる立方体状形態の中空粒子とを、無機高分子塗料としてのアルキルシリケート加水分解塗料に均一に分散させてなるものである。したがって、溶媒は水であり、水性防食塗料となる。
【０２１６】
かかる配合の防食塗料を金属表面に塗布して得られる防食膜においては、シリカ殻からなる立方体状形態の中空粒子が分布している部分においては水が沁み込むのを確実に防止し、インヒビターとしてのコロイド状シリカとオルガノアルコキシシラン部分加水分解縮合物が分布している部分においては水が沁み込んできてもインヒビターの作用によって水の浸入を食い止めることによって、極めて優れた防食性能を有する。
【０２１７】
このようにして、本実施の形態４にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２１８】
本実施の形態４においては、不飽和エチレン単量体の重合物を用いた場合について説明したが、不飽和エチレン単量体の共重合物を用いても、同様な効果を得ることができる。また、シリカ殻からなる立方体状形態の中空粒子４の代わりに、実施の形態２と同様のコーティングシリカ殻からなる中空粒子１０を用いても良い。
【０２１９】
実施の形態５
次に、本発明の実施の形態５にかかる防食膜及び防食塗料について説明する。本実施の形態５にかかる防食塗料は、第１液と第２液と第３液とを均一に混合してなるものである。第１液は、亜鉛−アルミニウム合金のフレーク状粉末（厚さ０．１μｍ〜０．３μｍ、最長部の平均長さが約１．５μｍ）を２００ｇ／ｌ、非イオン性界面活性剤２ｇ／ｌ、残部がポリエチレングリコールからなる混合物である。第２液は、無水クロム酸５０ｇ／ｌ及びフッ化ナトリウム２．２ｇ／ｌを脱イオン水中に溶解した後、水酸化カルシウムを２．０重量％添加した水溶液である。
【０２２０】
そして第３液は、５０ｎｍ〜１００ｎｍの範囲内の外径を有する平均粒径８０ｎｍのシリカ殻からなる立方体状形態の中空粒子を、アルキルシリケート加水分解塗料に均一に分散させてなるものである。これらの第１液と第２液と第３液とを１：１：１の割合で緩やかに攪拌しながら混合することによって、本実施の形態５にかかる防食塗料とした。この防食塗料をショットブラスト処理を行った鋼板に、バーコーターで均一膜厚になるように塗布し、その後加熱炉中で鋼板温度が３００℃に達してから４分間加熱し、室温で炉内冷却した。形成された皮膜厚さは、１μｍであった。
【０２２１】
このようにして防食膜を形成した鋼板試験片について、腐食促進試験として、塩化ナトリウム５重量％水溶液に硫酸を添加してｐＨ３に調整した３５℃の腐食液に、１０分間浸漬−５０分間乾燥を１サイクルとして、最長７２０時間の間欠浸漬試験を実施し、発錆に至るまでの時間を評価したところ、７２０時間経過しても発錆は見られなかった。同様にして防食膜を形成したアルミニウム合金板試験片についても、同様な結果が得られた。
【０２２２】
このようにして、本実施の形態５にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを１μｍと薄くしても優れた防食性を得ることができる。
【０２２３】
本実施の形態５においては、水溶性三価クロム化合物として無水クロム酸を、水溶性フッ化物としてフッ化ナトリウムを、グリコール類としてポリエチレングリコールを用いた場合について説明したが、これらに限られるものではなく、その他の水溶性三価クロム化合物、水溶性フッ化物、グリコール類及び／またはセルロース類を用いても、同様な効果を得ることができる。また、シリカ殻からなる立方体状形態の中空粒子の代わりに、実施の形態２と同様のコーティングシリカ殻からなる中空粒子を用いても良い。
【０２２４】
実施の形態６
次に、本発明の実施の形態６にかかる防食膜及び防食塗料について説明する。本実施の形態６にかかる防食塗料は、やはり第１液と第２液と第３液とを均一に混合してなるものである。第１液は、無水クロム酸濃度が３．１％、過マンガン酸カリウム濃度が０．１％になるような量の無水クロム酸及び過マンガン酸カリウムを、脱イオン水に溶解してなる水溶液である。第２液は、アルキルフェノールポリエトキシ付加化合物型界面活性剤０．２重量部及びジプロピレングリコール３９．８重量部を含有してなる溶媒に、亜鉛フレーク（厚さ０．１μｍ〜０．３μｍ、最長部の平均長さが約１．５μｍ）を６０重量部を均一に分散させてなるものである。
【０２２５】
そして、第３液は、５０ｎｍ〜１００ｎｍの範囲内の外径を有する平均粒径８０ｎｍのシリカ殻からなる立方体状形態の中空粒子を、アルキルシリケート加水分解塗料に均一に分散させてなるものである。これらの第１液と第２液と第３液とを１：１：１の割合で緩やかに攪拌しながら混合することによって、本実施の形態６にかかる防食塗料とした。この防食塗料を、アルカリ洗浄した後研磨布で十分に研磨した軟鋼板に、バーコーターで均一膜厚になるように塗布し、その後加熱炉中で鋼板温度が３００℃に達してから４分間加熱し、室温で炉内冷却した。
【０２２６】
このようにして防食膜を形成した軟鋼板試験片について、塩水噴霧試験として、ＪＩＳ−Ｚ−２３７１に規定される中性塩水噴霧試験を実施した結果、赤錆の発生は全くなく、極めて防食性に優れていることが分かった。
【０２２７】
このようにして、本実施の形態６にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２２８】
本実施の形態６においては、亜鉛フレークを用いた場合について説明したが、アルミニウム粉末、亜鉛合金粉末、或いはアルミニウム合金粉末を用いても、同様な効果を得ることができる。また、シリカ殻からなる立方体状形態の中空粒子の代わりに、実施の形態２と同様のコーティングシリカ殻からなる中空粒子を用いても良い。
【０２２９】
実施の形態７
次に、本発明の実施の形態７にかかる防食膜及び防食塗料について説明する。本実施の形態７にかかる防食塗料は、塩化セリウム（ＣｅＣｌ3 ）と５０ｎｍ〜１００ｎｍの範囲内の外径を有する平均粒径８０ｎｍのシリカ殻からなる立方体状形態の中空粒子を、アルキルシリケート加水分解塗料に均一に分散させてなるものである。本実施の形態７にかかる防食塗料の配合は、表３に示される実施例３の通りである。
【０２３０】
【表３】
2008127470.tif 000005
【０２３１】
表３に示されるように、シリカ殻からなる立方体状形態の中空粒子の固形分配合比は１０重量％であり、最も好ましい量のシリカ殻からなる立方体状形態の中空粒子を配合している。同様に、インヒビターとしての塩化セリウムとしても、最も好ましい量である固形分配合比１０重量％を配合している。また、溶剤としては、無機化合物が溶解し易い水を使用している。
【０２３２】
かかる配合の防食塗料を金属表面に塗布して得られる防食膜においては、シリカ殻からなる立方体状形態の中空粒子が分布している部分においては水が沁み込むのを確実に防止し、インヒビターとしての塩化セリウムが分布している部分においては水が沁み込んできてもインヒビターの作用によって水の浸入を食い止めることによって、極めて優れた防食性能を有する。
【０２３３】
このようにして、本実施の形態７にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２３４】
実施の形態８
次に、本発明の実施の形態８にかかる防食膜及び防食塗料について説明する。本実施の形態８にかかる防食塗料は、アクリル樹脂、アミノ樹脂、及びリン酸基と水添ビスフェノール骨格の構造を有するアクリル樹脂とを含有する塗料組成物と、シリカ殻からなる立方体状形態の中空粒子を分散させた防食組成物とを混合してなるものである。
【０２３５】
ここで、塗料組成物においては、アクリル樹脂は重合性不飽和単量体の共重合体であり、水酸基価が１００ｍｇＫＯＨ／ｇ以下、好ましくは１０ｍｇＫＯＨ／ｇ〜５０ｍｇＫＯＨ／ｇで、重量平均分子量が３０００〜１０００００であることが、取り扱い易さや得られる防食膜の耐水性の点から適している。また、アミノ樹脂としては特に限定されないが、トリアジン環の数が１個〜５個のメラミン単体またはその縮合物からなり、重量平均分子量が３００〜５０００、好ましくは１０００〜３０００の範囲内にあるメラミン樹脂の部分メチロール化物等が適している。
【０２３６】
更に、水添ビスフェノール骨格の構造を有するアクリル樹脂はリン酸基を有することを特徴とし、水添ビスフェノール骨格の構造を分子中に１個〜４０個程度、好ましくは５個〜２０個程度有し、酸価が１０ｍｇＫＯＨ／ｇ〜３００ｍｇＫＯＨ／ｇ、重量平均分子量が３０００〜１０００００の範囲内にあるものが適している。一方、防食組成物としては、５０ｎｍ〜１００ｎｍの範囲内の外径を有する平均粒径８０ｎｍのシリカ殻からなる立方体状形態の中空粒子を、イソシアネート−アクリル系塗料に均一に分散させたものが適している。
【０２３７】
このような塗料組成物と防食組成物とを１：１の割合で混合して、均一になるように攪拌することによって、本実施の形態８にかかる防食塗料が得られる。この防食塗料をアルミニウム板上に乾燥膜厚が２５μｍになるように塗布し、１４０℃で３０分間焼き付けて防食膜付きの試料を作製した。この試料の特性を、耐候性・防食性・付着性について試験した。
【０２３８】
まず、耐候性（促進耐候性）については、ＪＩＳ−Ｋ−５４００−９．８．１に規定するサンシャインカーボンアーク灯式による促進耐候性試験を、照射時間が２０００時間となるまで行って、試験後の防食膜面の２０度鏡面反射率を測定し、試験前の防食膜面の２０度鏡面反射率と比較して光沢保持率を求めたところ、８０％以上という優れた結果が得られた。
【０２３９】
次に、防食性については、素地に達するように防食膜にナイフでクロスカット傷を入れ、これをＪＩＳ−Ｚ−２３７１に準じて２５０時間塩水噴霧試験を行い、ナイフ傷からの錆幅を測定して評価したところ、錆幅が１ｍｍ未満で優れた防食性を示した。また、付着性については、ＪＩＳ−Ｋ−５４００−８．５．２に準じて防食膜に１ｍｍ×１ｍｍの桝目を１００個形成し、表面に粘着セロハンテープを貼付けて急激に剥がした後の防食膜に残った桝目の数で評価したところ、１００個全てが残り、優れた付着性を示した。
【０２４０】
このようにして、本実施の形態８にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを薄くしても優れた耐候性・防食性・付着性を得ることができる。
【０２４１】
実施の形態９
次に、本発明の実施の形態９にかかる防食膜及び防食塗料について説明する。本実施の形態９にかかる防食塗料は、ポリアニリンと５０ｎｍ〜１００ｎｍの範囲内の外径を有する平均粒径８０ｎｍの図４に示されるようにして作製されたコーティング中空シリカ粒子を、イソシアネート−アクリル系塗料に均一に分散させてなるものである。本実施の形態９にかかる防食塗料の配合は、表４に示される実施例４の通りである。
【０２４２】
【表４】
2008127470.tif 000006
【０２４３】
表４に示されるように、コーティング中空シリカ粒子の固形分配合比は１０重量％であり、最も好ましい量のコーティング中空シリカ粒子を配合している。同様に、インヒビターとしてのポリアニリンとしても、最も好ましい量である固形分配合比１０重量％を配合している。また、溶剤としては、有機樹脂が溶解し易いキシレン（オルト，メタ，パラの３異性体の混合物）を使用している。
【０２４４】
かかる配合の防食塗料を金属表面に塗布して得られる防食膜においては、コーティング中空シリカ粒子が分布している部分においては水が沁み込むのを確実に防止し、インヒビターとしてのポリアニリンが分布している部分においては水が沁み込んできてもインヒビターの作用によって水の浸入を食い止めることによって、極めて優れた防食性能を有する。
【０２４５】
このようにして、本実施の形態９にかかるコーティング中空シリカ粒子を用いた防食膜及び防食塗料は、５０ｎｍ〜１００ｎｍの範囲内の外径を有する平均粒径８０ｎｍのコーティング中空シリカ粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２４６】
実施の形態１０
次に、本発明の実施の形態１０にかかる防食膜及び防食塗料について説明する。本実施の形態１０にかかる防食塗料は、金属セレン及びセレン化亜鉛と５０ｎｍ〜１００ｎｍの範囲内の外径を有する平均粒径８０ｎｍのシリカ殻からなる立方体状形態の中空粒子を、イソシアネート−アクリル系塗料に均一に分散させてなるものである。本実施の形態１０にかかる防食塗料の配合は、表５に示される実施例５の通りである。
【０２４７】
【表５】
2008127470.tif 000007
【０２４８】
表５に示されるように、シリカ殻からなる立方体状形態の中空粒子の固形分配合比は１０重量％であり、最も好ましい量のシリカ殻からなる立方体状形態の中空粒子を配合している。同様に、インヒビターとしての金属セレン及びセレン化亜鉛としても、合計で最も好ましい量である固形分配合比１０重量％を配合している。また、溶剤としては、有機樹脂が溶解し易いキシレン（オルト，メタ，パラの３異性体の混合物）を使用している。
【０２４９】
かかる配合の防食塗料を金属表面に塗布して得られる防食膜においては、シリカ殻からなる立方体状形態の中空粒子が分布している部分においては水が沁み込むのを確実に防止し、インヒビターとしての金属セレン及びセレン化亜鉛が分布している部分においては水が沁み込んできてもインヒビターの作用によって水の浸入を食い止めることによって、極めて優れた防食性能を有する。
【０２５０】
このようにして、本実施の形態１０にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２５１】
実施の形態１１
次に、本発明の実施の形態１１にかかる防食膜及び防食塗料について説明する。本実施の形態１１にかかる防食塗料は、シラン化合物をコーティングした鱗片状亜鉛粉末粒子と５０ｎｍ〜１００ｎｍの範囲内の外径を有する平均粒径８０ｎｍの図４に示されるようにして作製されたコーティング中空シリカ粒子を、イソシアネート−アクリル系塗料に均一に分散させてなるものである。本実施の形態１１にかかる防食塗料の配合は、表６に示される実施例６の通りである。
【０２５２】
【表６】
2008127470.tif 000008
【０２５３】
表６に示されるように、コーティング中空シリカ粒子の固形分配合比は１０重量％であり、最も好ましい量のコーティング中空シリカ粒子を配合している。同様に、インヒビターとしてのシラン化合物をコーティングした鱗片状亜鉛粉末粒子としても、最も好ましい量である固形分配合比１０重量％を配合している。また、溶剤としては、有機樹脂が溶解し易いキシレン（オルト，メタ，パラの３異性体の混合物）を使用している。
【０２５４】
かかる配合の防食塗料を金属表面に塗布して得られる防食膜においては、コーティング中空シリカ粒子が分布している部分においては水が沁み込むのを確実に防止し、インヒビターとしてのシラン化合物をコーティングした鱗片状亜鉛粉末粒子が分布している部分においては水が沁み込んできてもインヒビターの作用によって水の浸入を食い止めることによって、極めて優れた防食性能を有する。
【０２５５】
このようにして、本実施の形態１１にかかるコーティング中空シリカ粒子を用いた防食膜及び防食塗料は、５０ｎｍ〜１００ｎｍの範囲内の外径を有する平均粒径８０ｎｍのコーティング中空シリカ粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２５６】
実施の形態１２
次に、本発明の実施の形態１２にかかる防食膜及び防食塗料について説明する。本実施の形態１２にかかる防食塗料は、ピリジニウム化合物と５０ｎｍ〜１００ｎｍの範囲内の外径を有する平均粒径８０ｎｍのシリカ殻からなる立方体状形態の中空粒子を、イソシアネート−アクリル系塗料に均一に分散させてなるものである。本実施の形態１２にかかる防食塗料の配合は、表７に示される実施例７の通りである。
【０２５７】
【表７】
2008127470.tif 000009
【０２５８】
表７に示されるように、シリカ殻からなる立方体状形態の中空粒子の固形分配合比は１０重量％であり、最も好ましい量のシリカ殻からなる立方体状形態の中空粒子を配合している。同様に、インヒビターとしてのピリジニウム化合物としても、合計で最も好ましい量である固形分配合比１０重量％を配合している。また、溶剤としては、有機樹脂が溶解し易いキシレン（オルト，メタ，パラの３異性体の混合物）を使用している。
【０２５９】
かかる配合の防食塗料を金属表面に塗布して得られる防食膜においては、シリカ殻からなる立方体状形態の中空粒子が分布している部分においては水が沁み込むのを確実に防止し、インヒビターとしてのピリジニウム化合物が分布している部分においては水が沁み込んできてもインヒビターの作用によって水の浸入を食い止めることによって、極めて優れた防食性能を有する。
【０２６０】
このようにして、本実施の形態１２にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２６１】
実施の形態１３
次に、本発明の実施の形態１３にかかる防食膜及び防食塗料について説明する。本実施の形態１３にかかる防食塗料は、エピハロヒドリン変性ポリアミドとベンゾトリアゾールと５０ｎｍ〜１００ｎｍの範囲内の外径を有する平均粒径８０ｎｍの図４に示されるようにして作製されたコーティング中空シリカ粒子を、イソシアネート−アクリル系塗料に均一に分散させてなるものである。本実施の形態１３にかかる防食塗料の配合は、表８に示される実施例８の通りである。
【０２６２】
【表８】
2008127470.tif 000010
【０２６３】
表８に示されるように、コーティング中空シリカ粒子の固形分配合比は１０重量％であり、最も好ましい量のコーティング中空シリカ粒子を配合している。同様に、インヒビターとしてのエピハロヒドリン変性ポリアミドとベンゾトリアゾールとしても、合計で最も好ましい量である固形分配合比１０重量％を配合している。また、溶剤としては、有機樹脂が溶解し易いキシレン（オルト，メタ，パラの３異性体の混合物）を使用している。
【０２６４】
かかる配合の防食塗料を金属表面に塗布して得られる防食膜においては、コーティング中空シリカ粒子が分布している部分においては水が沁み込むのを確実に防止し、インヒビターとしてのエピハロヒドリン変性ポリアミドとベンゾトリアゾールが分布している部分においては水が沁み込んできてもインヒビターの作用によって水の浸入を食い止めることによって、極めて優れた防食性能を有する。
【０２６５】
このようにして、本実施の形態１３にかかるコーティング中空シリカ粒子を用いた防食膜及び防食塗料は、５０ｎｍ〜１００ｎｍの範囲内の外径を有する平均粒径８０ｎｍのコーティング中空シリカ粒子の絶縁性を利用して、取扱いがし易くかつ確実に防食性を向上させることができ、独立気孔で水が沁み込む恐れがなく、塗膜の厚さを薄くしても優れた防食性を得ることができる。
【０２６６】
実施の形態１４
次に、本発明の実施の形態１４にかかる防食膜及び防食塗料について説明する。本実施の形態１４にかかる防食塗料は、リン酸・ジルコニウム塩等を含有するアルミニウム系金属表面処理用組成物（以下、「表面処理用組成物」ともいう。）と、シリカ殻からなる立方体状形態の中空粒子を分散させた防食組成物とを混合してなるものである。
【０２６７】
表面処理用組成物は、リン酸（Ｈ3 ＰＯ4 ）をＰＯ4濃度で４０ｐｐｍ、ジルコニウム塩（Ｈ2 ＺｒＦ6 ）をＺｒ濃度で４０ｐｐｍ、亜リン酸を１５０ｐｐｍ、有効フッ化物としてＨＦを１０ｐｐｍとなるように配合したｐＨ２．８の水溶液である。防食組成物は、５０ｎｍ〜１００ｎｍの範囲内の外径を有する平均粒径８０ｎｍのシリカ殻からなる立方体状形態の中空粒子を、アルキルシリケート加水分解塗料に均一に分散させてなるものである。
【０２６８】
これらの表面処理用組成物と防食組成物とを１：１の割合で混合して、均一に攪拌することによって、本実施の形態１１にかかる防食塗料となる。この防食塗料を、アルミニウムまたはアルミニウム合金にスプレー塗布して乾燥することによって、耐食性及び塗膜密着性に優れた防食膜を形成することができる。
【０２６９】
実施の形態１５
次に、本発明の実施の形態１５にかかる防食膜及び防食塗料について説明する。本実施の形態１５にかかる防食塗料は、アクリル樹脂・エポキシ樹脂・粉末シリカ・架橋性重合体粒子を含有する防食塗料組成物と、シリカ殻からなる立方体状形態の中空粒子を有機樹脂塗料中に分散させた防食組成物とを混合してなるものである。
【０２７０】
防食塗料組成物は、プライマー（Ａ）とプライマー（Ｂ）とを混合してなるものである。プライマー（Ａ）は、炭化水素系溶剤／エステル系溶剤の配合比率（重量部）１／１の混合溶剤を用意し、混合溶剤／アクリル樹脂ワニスの配合比率（重量部）が４／１０になるように粉末シリカとアクリル樹脂ワニスを加え、ガラスビーズを用いたバッチ式分散機で粉末シリカを分散させた。その後、分散物を別容器に取り出し攪拌しながらエポキシ樹脂ワニスを加え、次いで同様に架橋性重合体粒子溶液を加えて、プライマー（Ａ）を作製した。
【０２７１】
プライマー（Ｂ）は、プライマー（Ａ）と同じ混合溶剤／アクリル樹脂ワニスの配合比率（重量部）が６／１０になるように粉末シリカとアクリル樹脂ワニスを加え、ガラスビーズを用いたバッチ式分散機で粉末シリカを分散させた。その後、分散物を別容器に取り出し攪拌しながらブロックポリイソシアネート化合物ワニスを加え、次いで同様に架橋性重合体粒子溶液を加えて、プライマー（Ｂ）を作製した。
【０２７２】
プライマー（Ａ）及びプライマー（Ｂ）について、アルミニウム系合金板を脱脂してクロム酸クロメート処理したものに、２０μｍの膜厚になるようにエアスプレー塗装して、アルミニウム系合金板の表面温度を１４０℃まで上げて２０分間保持することによって焼付けして熱乾燥した。その上に、有色塗料をエアスプレー塗装して１４０℃で２０分間保持して焼付けし、更にクリアー塗料を３０μｍの膜厚になるようにエアスプレー塗装して、１４０℃で２０分間保持して焼付けした。
【０２７３】
こうして得られた供試体について、ＪＩＳ−Ｋ−５４００−７．６に準じて鏡面光沢度を測定したところ、プライマー（Ａ）の供試体及びプライマー（Ｂ）の供試体のいずれについても、反射率が８０％以上という良好な結果が得られた。また、耐糸錆性についても試験したが、いずれについても全く錆が生じなかった。また、耐低温チッピング性試験として、供試体を−２２℃〜−１８℃の槽内に１時間置いた後、取り出して直ちに６号砕石をグラベロメーター（飛石試験機）を用いて圧縮空気圧４ｋｇ／ｃｍ2 で塗面に打ちつけ、衝撃によって生じる傷とその周辺を観察したところ、いずれについても衝撃によって生じた傷のみであり、良好な耐低温チッピング性を示した。
【０２７４】
また、付着性試験として、カッターナイフで合金面に達する縦横の切込みを入れて２ｍｍ四方の１００個の正方形を形成し、粘着セロハンテープを貼り付けて急激に剥がす碁盤目試験を行ったところ、いずれについても１００個の桝目のうち剥がれは１個もなく、良好な密着性を示した。更に、耐水性試験として、３８℃〜４２℃の恒温水槽に供試体を２４０浸漬して取り出し、１時間後に碁盤目試験を行った。その結果、いずれについても１００個の桝目のうち剥がれは１個もなく、良好な耐水性を示した。
【０２７５】
このように極めて優れた防食性を有するプライマー（Ａ）とプライマー（Ｂ）を１：１の割合で混合し、本実施の形態１５にかかる防食塗料組成物を得た。この防食塗料組成物に、５０ｎｍ〜１００ｎｍの範囲内の外径を有する平均粒径８０ｎｍのシリカ殻からなる立方体状形態の中空粒子をイソシアネート−アクリル系塗料に均一に分散させてなる防食組成物を混合することによって、本実施の形態１５にかかる防食塗料が得られた。
【０２７６】
このようにして、本実施の形態１５にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性と、プライマー（Ａ）とプライマー（Ｂ）の極めて優れた防食性を利用して、取扱いがし易くかつ確実に防食性を向上させることができ、独立気孔で水が沁み込む恐れがなく、塗膜の厚さを薄くしても優れた防食性を得ることができる。
【０２７７】
実施の形態１６
次に、本発明の実施の形態１６にかかる防食膜及び防食塗料について説明する。本実施の形態１６にかかる防食塗料は、フッ化珪素塩等のフッ化物塩と全てが加水分解性基によって置換されたチタンモノマーとを反応させてなる無機膜形成用塗布剤と、シリカ殻からなる立方体状形態の中空粒子を分散させた防食組成物とを混合してなるものである。
【０２７８】
無機膜形成用塗布剤は、テトラ−イソプロポキシチタン２．０重量部とエタノール４８重量部の混合物を、チタンフッ化アンモニウム２．５重量部と脱イオン水４７．５重量部の混合物中に２０℃で１時間かけて攪拌しながら滴下することによって作製した。これに、５０ｎｍ〜１００ｎｍの範囲内の外径を有する平均粒径８０ｎｍのシリカ殻からなる立方体状形態の中空粒子をイソシアネート−アクリル系塗料に均一に分散させてなる防食組成物を混合することによって、本実施の形態１５にかかる防食塗料が得られた。
【０２７９】
この防食塗料を、板厚０．１ｍｍのアルミニウム板をアルカリ脱脂剤を溶解した濃度２％の水溶液を使用して脱脂・水洗した後、乾燥皮膜重量が０．２ｇ／ｍ2 となるように塗布し、アルミニウム板到達温度が１００℃になるようにして２０秒間焼き付けて、防食膜を形成した。この防食膜が形成された供試体について、ＪＩＳ−Ｚ−２３７１に準じて塩水噴霧試験を実施して耐食性を評価した。その結果、試験時間１２０時間、２４０時間、３６０時間のいずれにおいても塗面に白錆・フクレの発生は認められず、極めて優れた防食性を有していることが確認された。
【０２８０】
このようにして、本実施の形態１６にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性と、フッ化珪素塩等のフッ化物塩と全てが加水分解性基によって置換されたチタンモノマーとを反応させてなる無機膜形の極めて優れた防食性を利用して、取扱いがし易くかつ確実に防食性を向上させることができ、独立気孔で水が沁み込む恐れがなく、塗膜の厚さを薄くしても優れた防食性を得ることができる。
【０２８１】
本実施の形態１６においては、フッ化物塩としてフッ化チタン塩としてのチタンフッ化アンモニウムを用いた場合について説明したが、フッ化珪素塩またはフッ化ジルコニウム塩を用いても、同様な効果を得ることができる。また、全てが加水分解性基によって置換されたチタンモノマーとしてテトラ−イソプロポキシチタンを用いた場合について説明したが、全てが加水分解性基によって置換されたシリコンモノマーまたはジルコニウムモノマーを用いても、同様な効果を得ることができる。更に、シリカ殻からなる立方体状形態の中空粒子の代わりに、実施の形態２と同様のコーティングシリカ殻からなる中空粒子を用いても良い。
【０２８２】
実施の形態１７
次に、本発明の実施の形態１７にかかる防食膜及び防食塗料について説明する。本実施の形態１７にかかる防食塗料は、ウレタン変性エポキシ樹脂・メラミン樹脂・ブロックイソシアネート樹脂・鉛及びクロムを含まない防錆顔料を含有する防錆プライマーと、シリカ殻からなる立方体状形態の中空粒子を分散させた防食組成物とを混合してなるものである。
【０２８３】
防錆プライマーの成分は、ウレタン変性エポキシ樹脂としては、エポキシ樹脂のグリシジル基に対して過剰量の活性水素を有するような量で多官能カルボン酸或いは多官能アミンを用いて変性し、その後残存する活性水素とジイソシアネートとを更に反応させて鎖延長されたものを使用するのが好ましい。このようなウレタン変性エポキシ樹脂を用いることにより、形成される防食プライマーの防食性を一段と向上させることができる。
【０２８４】
メラミン樹脂は、ウレタン変性エポキシ樹脂の硬化剤として機能し得るものであり、特に限定されないが、例えばメラミンとホルムアルデヒドを反応させた後、アルコールで変性することによって得られるメラミンホルムアルデヒド樹脂、及びそれを含む樹脂組成物を挙げることができる。また、ブロックイソシアネート樹脂は、ポリイソシアネートにブロック剤を付加させることによって得られ、加熱によりブロック剤が解離してイソシアネート基が発生する。発生したイソシアネート基は、上記ウレタン変性エポキシ樹脂中の官能基と反応して、ウレタン変性エポキシ樹脂を硬化させる。
【０２８５】
更に、鉛及びクロムを含まない防錆顔料は、一般に、水可溶分が多いと水分中にイオンが溶け易いことから、優れた防食性を示す。しかしながら、水可溶分は多過ぎると防錆プライマー塗膜が水により過剰に侵食されたり、膨れが発生し易くなるため、好ましくは２．０％以下、より好ましくは１．０％以下の量で配合される。鉛及びクロムを含まない防錆顔料としては、モリブデン酸亜鉛（水可溶分１．２％）、トリポリリン酸アルミニウム（水可溶分１．５％）、リンモリブデン酸アルミニウム（水可溶分０．４％）、リン酸亜鉛（水可溶分０．１％）等の微粉末等が挙げられる。
【０２８６】
これら４成分を混合してなる防錆プライマーに、５０ｎｍ〜１００ｎｍの範囲内の外径を有する平均粒径８０ｎｍのシリカ殻からなる立方体状形態の中空粒子をイソシアネート−アクリル系塗料に均一に分散させてなる防食組成物を混合することによって、本実施の形態１７にかかる防食塗料が得られた。
【０２８７】
この防食塗料を、アルカリ脱脂剤を用いて脱脂を行い、次いで化成処理剤を用いて化成処理を行ったアルミダイキャスト合金製板に、乾燥膜厚で１５μｍになるようにスプレー塗装した。１０分間放置した後、１２０℃で２０分間熱処理することによって、防食膜を形成した。この防食膜の評価試験として、海水暴露試験を実施した。防食膜を形成したアルミダイキャスト合金製板を、常時海岸より引き込んだ海水を満たしたプールに浸漬した。試験条件として、浸漬１２時間、乾燥１２時間を１サイクルとして３０日間浸漬した後、塗膜表面における腐食度を目視判定した。その結果、僅かに発錆が開始したものが認められたのみであり、防食性に極めて優れていることが分かった。
【０２８８】
このようにして、本実施の形態１７にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性と、防錆プライマーの極めて優れた防食性を利用して、取扱いがし易くかつ確実に防食性を向上させることができ、独立気孔で水が沁み込む恐れがなく、塗膜の厚さを薄くしても優れた防食性を得ることができる。
【０２８９】
実施の形態１８
次に、本発明の実施の形態１８にかかる防食膜及び防食塗料について説明する。本実施の形態１８にかかる防食塗料は、フッ化水素及び／またはフッ化アンモニウム、環状アミン、アルキレンアミン及び／またはアルカノールアミンからなる防食用組成物を含有する水性防食用組成物と、シリカ殻からなる立方体状形態の中空粒子を分散させた防食組成物とを混合してなるものである。
【０２９０】
水性防食用組成物は、環状アミンと混合すると環状アミンの一部或いは全部が環状アミンのフッ酸塩に変化するフッ化物としてのフッ化アンモニウム、環状アミンとしてのピペラジン及びＮ，Ｎ−ジメチルピペラジン、アルキレンアミンとしてのエチレンジアミンを含有する水溶液である。ここで、フッ化アンモニウムが０．０１重量％〜２０重量％、ピペラジン及びＮ，Ｎ−ジメチルピペラジンの合計量が０．０１重量％〜４０重量％、エチレンジアミンが０．０１重量％〜４０重量％、水が５０．１重量％〜９９．９重量％の範囲内であることが好ましい。
【０２９１】
このような水性防食用組成物に、５０ｎｍ〜１００ｎｍの範囲内の外径を有する平均粒径８０ｎｍのシリカ殻からなる立方体状形態の中空粒子を、アルキルシリケート加水分解塗料に均一に分散させてなる防食組成物を混合することによって、本実施の形態１８にかかる防食塗料が得られた。防食組成物の溶媒も水であり、したがって本実施の形態１８にかかる防食塗料は、有機溶媒を使用しない水性防食塗料である。
【０２９２】
このようにして、本実施の形態１８にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性と、フッ化アンモニウム、環状アミン、アルキレンアミンの混合物の極めて優れた防食性を利用して、取扱いがし易くかつ確実に防食性を向上させることができ、独立気孔で水が沁み込む恐れがなく、塗膜の厚さを薄くしても優れた防食性を得ることができる。
【０２９３】
実施の形態１９
次に、本発明の実施の形態１９にかかる防食膜及び防食塗料について説明する。本実施の形態１９にかかる防食塗料は、ベンゾトリアゾール系化合物、脂肪族アミン及び／または第四アンモニウム化合物、及びアルコキシシランからなる防食用組成物を非水系溶剤を溶媒として配合してなる銅材用防食剤組成物と、シリカ殻からなる立方体状形態の中空粒子を分散させた防食組成物とを混合してなるものである。
【０２９４】
銅材用防食剤組成物は、ベンゾトリアゾール系化合物としてのベンゾトリアゾール及び４−メチル−ベンゾトリアゾールの混合物と、脂肪族アミンとしてのオクチルアミン及び第四アンモニウム化合物としてのイミダゾリニウム化合物の混合物と、アルコキシシランとしてのビニルトリメトキシシランを、非水系溶剤としてのメタノールに溶解させたものである。
【０２９５】
ここで、ベンゾトリアゾール及び４−メチル−ベンゾトリアゾールの混合物の配合比は、０．１重量％〜１０重量％の範囲内、好ましくは０．５重量％〜３重量％の範囲内である。また、オクチルアミン及びイミダゾリニウム化合物の混合物の配合比は、０．１重量％〜５重量％の範囲内、好ましくは０．２重量％〜１重量％の範囲内である。更に、ビニルトリメトキシシランの配合比は、０．１重量％〜５重量％の範囲内、好ましくは０．１重量％〜１重量％の範囲内である。
【０２９６】
このように、本実施の形態１９にかかる銅材用防食剤組成物は銅と化学的に反応してキレート化合物を生成するベンゾトリアゾール及び４−メチル−ベンゾトリアゾールを含むので、本実施の形態１９にかかる銅材用防食剤組成物を銅材の表面に塗布するとキレート化合物が生成し、層状に銅材の表面を覆って防食性皮膜を形成して銅材表面を保護し、防食効果を発揮する。
【０２９７】
また、オクチルアミン及びイミダゾリニウム化合物を含むので、これらの化合物はキレート化合物の層の間隙等に吸着層を形成し、防食性皮膜を保護する防食助剤としての機能を有する。更に、本実施の形態１９にかかる銅材用防食剤組成物はビニルトリメトキシシランを含むので、ビニルトリメトキシシランが銅材表面とキレート化合物の層との間の仲介役となって架橋し、銅材表面と被覆材との密着度の向上に対して有効に作用する。
【０２９８】
このような銅材用防食剤組成物に、５０ｎｍ〜１００ｎｍの範囲内の外径を有する平均粒径８０ｎｍのシリカ殻からなる立方体状形態の中空粒子をイソシアネート−アクリル系塗料に均一に分散させてなる防食組成物を混合することによって、本実施の形態１９にかかる防食塗料が得られる。したがって、かかる配合の防食塗料を銅材表面に塗布して得られる防食膜においては、シリカ殻からなる立方体状形態の中空粒子が分布している部分においては水が沁み込むのを確実に防止し、キレート化合物の層が分布している部分においては水が沁み込んできても防食性を発揮するため、極めて優れた防食性能を有する。
【０２９９】
このようにして、本実施の形態１９にかかるシリカ殻からなる立方体状形態の中空粒子を用いた防食膜及び防食塗料は、５０ｎｍ〜１００ｎｍの範囲内の外径を有する平均粒径８０ｎｍのシリカ殻からなる立方体状形態の中空粒子の絶縁性及びキレート化合物の層の防食性を利用して、取扱いがし易くかつ確実に防食性を向上させることができ、独立気孔で水が沁み込む恐れがなく、塗膜の厚さを薄くしても優れた防食性を得ることができる。
【０３００】
上記各実施の形態においては、シリカ殻からなる中空粒子として、立方体状形態の中空粒子４を用いた場合についてのみ説明したが、シリカ殻からなる中空粒子の形状は立方体状形態に限られるものではなく、他の形状を有するシリカ殻からなる中空粒子を用いることもできる。
【０３０１】
また、上記各実施の形態においては、シリカ殻からなる立方体状形態のナノ中空粒子として、５０ｎｍ〜１００ｎｍの範囲内の外径を有する平均粒径８０ｎｍのシリカ殻からなる立方体状形態の中空粒子４、及びコーティングシリカ殻からなる中空粒子１０を用いた場合について説明したが、１０ｎｍ〜３００ｎｍまでの範囲内の外径を有するシリカ殻からなる立方体状形態の中空粒子及びコーティングシリカ殻からなる中空粒子を用いた場合においても、同様な作用効果を得ることができる。
【０３０２】
更に、上記各実施の形態における各種のインヒビターを、立方体状形態の中空粒子４を始めとするシリカ殻からなる中空粒子の内部にドーピングすることによって、より一層防食膜及び防食塗料の防食性を向上させることができる。
【０３０３】
本発明を実施するに際しては、防食膜及び防食塗料のその他の部分の構成、成分、形状、数量、材質、大きさ、製造方法等についても、上記各実施の形態に限定されるものではない。
【図面の簡単な説明】
【０３０４】
【図１】図１（ａ）は本発明の実施の形態１にかかる防食塗料を用いて形成した防食膜付き試験片の全体構成を示す斜視図、（ｂ）は防食膜付き試験片の構成を示す部分断面図である。
【図２】図２は本発明の実施の形態１にかかる防食塗料の製造工程を示すフローチャートである。
【図３】図３は本発明の実施の形態１にかかる防食塗料を用いて形成した防食膜付き試験片の製造工程を示すフローチャートである。
【図４】図４は本発明の実施の形態２にかかる防食膜及び防食塗料を製造するために用いられるコーティングシリカ殻からなる中空粒子の製造工程を示す模式図である。
【図５】図５（ａ）は本発明の実施の形態２にかかる防食塗料を用いて形成した防食膜付き試験片の全体構成を示す斜視図、（ｂ）は防食膜付き試験片の構成を示す部分断面図である。
【図６】図６は本発明の実施の形態２にかかる防食塗料の製造工程を示すフローチャートである。
【符号の説明】
【０３０５】
１，１１  防食膜付き試験片
３，９  防食膜
４  シリカ殻からなる立方体状形態の中空粒子
５  亜鉛粉末粒子
７，１５  防食塗料
８  イソシアネート系表面改質剤
１０  コーティング中空シリカ粒子
１２  アルミニウム−亜鉛合金粉末
【図１】
2008127470.tif 000011
【図２】
2008127470.tif 000012
【図３】
2008127470.tif 000013
【図４】
2008127470.tif 000014
【図５】
2008127470.tif 000015
【図６】
2008127470.tif 000016